(57)【要約】  本発明は、特定のカルバゾール骨格を有する化合物を含有する発光素子材料を用いることにより、高発光効率と耐久性を両立した有機薄膜発光素子を提供するものである。【選択図】  なし【特許請求の範囲】
【請求項１】
下記一般式（１）で表されるカルバゾール骨格を有する化合物を含有することを特徴とする発光素子材料。
【化１】
2012153725.tif 000047
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および下記一般式（３）で表される基からなる群より選ばれる。Ｒ９およびＲ１０はアリール基またはヘテロアリール基である。ただし、Ｒ１〜Ｒ８は、そのうちいずれか一つが下記一般式（３）で表される基であり、一般式（３）におけるＲ５１〜Ｒ５８のうちいずれかの位置、もしくはＲ５９で表される基の中のいずれかの位置と連結する。なお、Ｒ１〜Ｒ８には、一般式（３）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。Ａは、下記一般式（２）で表される基である。
【化２】
2012153725.tif 000048
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
【化３】
2012153725.tif 000049
Ｒ５１〜Ｒ５９はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。ただし、Ｒ５１〜Ｒ５８のいずれか一つの位置、もしくはＲ５９で表される基の中のいずれかの位置は一般式（１）におけるＲ１〜Ｒ８のうちいずれかの位置と連結する。なお、Ｒ５１〜Ｒ５９には、一般式（１）におけるＲ１〜Ｒ８のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。）
【請求項２】
前記一般式（１）において、ＡとＲ５９が異なる基であることを特徴とする請求項１記載の発光素子材料。
【請求項３】
前記一般式（１）において、Ｒ１１〜Ｒ１５の少なくとも２つがそれぞれ独立にフェニル基、アルキル基で置換されたフェニル基またはハロゲンで置換されたフェニル基であることを特徴とする請求項１または２記載の発光素子材料。
【請求項４】
前記一般式（１）で表されるカルバゾール骨格を有する化合物が、下記一般式（４）で表されるカルバゾール骨格であることを特徴とする請求項１〜３のいずれか記載の発光素子材料。
【化４】
2012153725.tif 000050
（Ｒ１６〜Ｒ２３はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ２４Ｒ２５および下記一般式（５）で表される基からなる群より選ばれる。Ｒ２４およびＲ２５はアリール基またはヘテロアリール基である。ただし、Ｒ１６〜Ｒ２３は、そのうちいずれか一つが下記一般式（５）で表される基であり、一般式（５）におけるＲ６２〜Ｒ７４のうちいずれかの位置と連結する。なお、Ｒ１６〜Ｒ２３には、一般式（５）で表される基である場合を除き、ジベンゾフラン骨格、ジベンゾチオフェン骨格およびカルバゾール骨格は含まれない。また、Ｒ１６〜Ｒ２５にはアントラセン骨格およびピレン骨格は含まれない。
【化５】
2012153725.tif 000051
Ｒ６２〜Ｒ７４はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ７５Ｒ７６からなる群より選ばれる。Ｒ７５およびＲ７６はアリール基またはヘテロアリール基である。ただし、Ｒ６２〜Ｒ７４のうちいずれか１つは一般式（４）におけるＲ１６〜Ｒ２３のうちいずれかの位置と連結する。なお、Ｒ６２〜Ｒ７４には、一般式（４）におけるＲ１６〜Ｒ２３のうちいずれかの位置と連結する場合を除き、ジベンゾフラン骨格、ジベンゾチオフェン骨格およびカルバゾール骨格は含まれない。また、Ｒ６２〜Ｒ７６にはアントラセン骨格およびピレン骨格は含まれない。）
【請求項５】
陽極と陰極の間に有機層が存在し、電気エネルギーにより発光する発光素子であって、前記陽極と陰極の間のいずれかの層に請求項１〜４のいずれか記載の発光素子材料を含有することを特徴とする発光素子。
【請求項６】
陽極と陰極の間に少なくとも正孔輸送層が存在し、電気エネルギーにより発光する素子であって、正孔輸送層に請求項１〜４のいずれか記載の発光素子材料を含有することを特徴とする発光素子。
【請求項７】
陽極と陰極の間に少なくとも正孔輸送層および発光層が存在し、電気エネルギーにより発光する素子であって、正孔輸送層に請求項１〜４のいずれか記載の発光素子材料を含有し、発光層に三重項発光材料を含有することを特徴とする発光素子。
【請求項８】
発光層がホスト材料と三重項発光性ドーパント材料を有し、請求項１〜４のいずれか記載の発光素子材料がホスト材料であることを特徴とする請求項７記載の発光素子。
【請求項９】
前記正孔輸送層と陽極の間に正孔注入層が存在し、正孔注入層がアクセプター性化合物を含有することを特徴とする請求項５〜８のいずれか記載の発光素子。
【請求項１０】
発光層と陰極の間に少なくとも電子輸送層が存在し、電子輸送層が、電子受容性窒素を含み、さらに炭素、水素、窒素、酸素、ケイ素、リンの中から選ばれる元素で構成されるヘテロアリール環構造を有する化合物を含有することを特徴とする請求項５〜９のいずれか記載の発光素子。
【発明の詳細な説明】
【技術分野】
【０００１】
本発明は、電気エネルギーを光に変換できる発光素子およびそれに用いられる発光素子材料に関する。より詳しくは、表示素子、フラットパネルディスプレイ、バックライト、照明、インテリア、標識、看板、電子写真機および光信号発生器などの分野に利用可能な発光素子およびそれに用いられる発光素子材料に関するものである。
【背景技術】
【０００２】
陰極から注入された電子と陽極から注入された正孔が両極に挟まれた有機蛍光体内で再結合する際に発光するという有機薄膜発光素子の研究が、近年活発に行われている。この発光素子は、薄型でかつ低駆動電圧下での高輝度発光と、蛍光材料を選ぶことによる多色発光が特徴であり、注目を集めている。【０００３】
この研究は、コダック社のＣ．Ｗ．Ｔａｎｇらによって有機薄膜素子が高輝度に発光することを示して以来、多数の実用化検討がなされており、有機薄膜発光素子は、携帯電話のメインディスプレイなどに採用されるなど着実に実用化が進んでいる。しかし、まだ技術的な課題も多く、中でも素子の高効率化と長寿命化の両立は大きな課題のひとつである。【０００４】
素子の駆動電圧は、正孔や電子といったキャリアを発光層まで輸送するキャリア輸送材料に大きく左右される。このうち正孔を輸送する材料（正孔輸送材料）としてカルバゾール骨格を有する材料が知られている（例えば、特許文献１〜２参照）。また、上記カルバゾール骨格を有する材料は高い三重項準位を有することから、発光層のホスト材料として知られている（例えば、特許文献３参照）。
【先行技術文献】
【特許文献】
【０００５】
【特許文献１】特開平８−３５４７号公報
【特許文献２】大韓民国特許出願公開第２０１０−００７９４５８号公報
【特許文献３】特開２００３−１３３０７５号公報
【発明の概要】
【発明が解決しようとする課題】
【０００６】
しかしながら、従来の技術では素子の駆動電圧を十分に下げることは困難であり、また駆動電圧を下げることができたとしても、素子の発光効率、耐久寿命が不十分であった。このように、高い発光効率、さらに耐久寿命も両立させる技術は未だ見出されていない。【０００７】
本発明は、かかる従来技術の問題を解決し、発光効率および耐久寿命を改善した有機薄膜発光素子を提供することを目的とするものである。
【課題を解決するための手段】
【０００８】
本発明は、下記一般式（１）で表されるカルバゾール骨格を有する化合物を含有することを特徴とする発光素子材料である。【０００９】
【化１】
2012153725.tif 000002
【００１０】
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および下記一般式（３）で表される基からなる群より選ばれる。Ｒ９およびＲ１０はアリール基またはヘテロアリール基である。ただし、Ｒ１〜Ｒ８は、そのうちいずれか一つが下記一般式（３）で表される基であり、一般式（３）におけるＲ５１〜Ｒ５８のうちいずれかの位置、もしくはＲ５９で表される基の中のいずれかの位置と連結する。なお、Ｒ１〜Ｒ８には、一般式（３）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。Ａは、下記一般式（２）で表される基である。【００１１】
【化２】
2012153725.tif 000003
【００１２】
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。【００１３】
【化３】
2012153725.tif 000004
【００１４】
Ｒ５１〜Ｒ５９はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。ただし、Ｒ５１〜Ｒ５８のいずれか一つの位置、もしくはＲ５９で表される基の中のいずれかの位置は一般式（１）におけるＲ１〜Ｒ８のうちいずれかの位置と連結する。なお、Ｒ５１〜Ｒ５９には、一般式（１）におけるＲ１〜Ｒ８のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。）
【発明の効果】
【００１５】
本発明により、高い発光効率を有し、さらに十分な耐久寿命も兼ね備えた有機電界発光素子を提供することができる。
【発明を実施するための形態】
【００１６】
本発明における一般式（１）で表される化合物について詳細に説明する。
【００１７】
【化４】
2012153725.tif 000005
【００１８】
Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および下記一般式（３）で表される基からなる群より選ばれる。Ｒ９およびＲ１０はアリール基またはヘテロアリール基である。ただし、Ｒ１〜Ｒ８は、そのうちいずれか一つが下記一般式（３）で表される基であり、一般式（３）におけるＲ５１〜Ｒ５８のうちいずれかの位置、もしくはＲ５９で表される基の中のいずれかの位置と連結する。なお、Ｒ１〜Ｒ８には、一般式（３）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。Ａは、下記一般式（２）で表される基である。
【００１９】
【化５】
2012153725.tif 000006
【００２０】
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
【００２１】
【化６】
2012153725.tif 000007
【００２２】
Ｒ５１〜Ｒ５９はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。ただし、Ｒ５１〜Ｒ５８のいずれか一つの位置、もしくはＲ５９で表される基の中のいずれかの位置は一般式（１）におけるＲ１〜Ｒ８のうちいずれかの位置と連結する。なお、Ｒ５１〜Ｒ５９には、一般式（１）におけるＲ１〜Ｒ８のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。
【００２３】
これらの置換基のうち、水素は重水素であってもよい。また、アルキル基とは、例えば、メチル基、エチル基、ｎ−プロピル基、イソプロピル基、ｎ−ブチル基、ｓｅｃ−ブチル基、ｔｅｒｔ−ブチル基などの飽和脂肪族炭化水素基を示し、これは置換基を有していても有していなくてもよい。置換されている場合の追加の置換基には特に制限は無く、例えば、アルキル基、アリール基、ヘテロアリール基等を挙げることができ、この点は、以下の記載にも共通する。また、アルキル基の炭素数は特に限定されないが、入手の容易性やコストの点から、通常１以上２０以下、より好ましくは１以上８以下の範囲である。
【００２４】
シクロアルキル基とは、例えば、シクロプロピル、シクロヘキシル、ノルボルニル、アダマンチルなどの飽和脂環式炭化水素基を示し、これは置換基を有していても有していなくてもよい。アルキル基部分の炭素数は特に限定されないが、通常、３以上２０以下の範囲である。
【００２５】
複素環基とは、例えば、ピラン環、ピペリジン環、環状アミドなどの炭素以外の原子を環内に有する脂肪族環を示し、これは置換基を有していても有していなくてもよい。複素環基の炭素数は特に限定されないが、通常、２以上２０以下の範囲である。
【００２６】
アルケニル基とは、例えば、ビニル基、アリル基、ブタジエニル基などの二重結合を含む不飽和脂肪族炭化水素基を示し、これは置換基を有していても有していなくてもよい。アルケニル基の炭素数は特に限定されないが、通常、２以上２０以下の範囲である。
【００２７】
シクロアルケニル基とは、例えば、シクロペンテニル基、シクロペンタジエニル基、シクロヘキセニル基などの二重結合を含む不飽和脂環式炭化水素基を示し、これは置換基を有していても有していなくてもよい。シクロアルケニル基の炭素数は特に限定されないが、通常、２以上２０以下の範囲である。
【００２８】
アルキニル基とは、例えば、エチニル基などの三重結合を含む不飽和脂肪族炭化水素基を示し、これは置換基を有していても有していなくてもよい。アルキニル基の炭素数は特に限定されないが、通常、２以上２０以下の範囲である。
【００２９】
アルコキシ基とは、例えば、メトキシ基、エトキシ基、プロポキシ基などのエーテル結合を介して脂肪族炭化水素基が結合した官能基を示し、この脂肪族炭化水素基は置換基を有していても有していなくてもよい。アルコキシ基の炭素数は特に限定されないが、通常、１以上２０以下の範囲である。
【００３０】
アルキルチオ基とは、アルコキシ基のエーテル結合の酸素原子が硫黄原子に置換されたものである。アルキルチオ基の炭化水素基は置換基を有していても有していなくてもよい。アルキルチオ基の炭素数は特に限定されないが、通常、１以上２０以下の範囲である。
【００３１】
アリールエーテル基とは、例えば、フェノキシ基など、エーテル結合を介した芳香族炭化水素基が結合した官能基を示し、芳香族炭化水素基は置換基を有していても有していなくてもよい。アリールエーテル基の炭素数は特に限定されないが、通常、６以上４０以下の範囲である。
【００３２】
アリールチオエーテル基とは、アリールエーテル基のエーテル結合の酸素原子が硫黄原子に置換されたものである。アリールエーテル基における芳香族炭化水素基は置換基を有していても有していなくてもよい。アリールエーテル基の炭素数は特に限定されないが、通常、６以上４０以下の範囲である。
【００３３】
アリール基とは、例えば、フェニル基、ナフチル基、ビフェニル基、フルオレニル基、フェナントリル基、フルオランテニル基、トリフェニレニル基、ターフェニル基などの芳香族炭化水素基を示す。アリール基は、置換基を有していても有していなくてもよい。アリール基の炭素数は特に限定されないが、通常、６以上４０以下の範囲である。
【００３４】
ヘテロアリール基とは、フラニル基、チオフェニル基、ピリジル基、キノリニル基、ピラジニル基、ピリミニジニル基、トリアジニル基、ナフチリジル基、ベンゾフラニル基、ベンゾチオフェニル基、インドリル基などの炭素以外の原子を一個または複数個環内に有する環状芳香族基を示し、これは無置換でも置換されていてもかまわない。ヘテロアリール基の炭素数は特に限定されないが、通常、２以上３０以下の範囲である。
【００３５】
ハロゲンとは、フッ素、塩素、臭素、ヨウ素を示す。
【００３６】
カルボニル基、カルボキシル基、オキシカルボニル基、カルバモイル基は、置換基を有していても有していなくてもよく、置換基としては例えばアルキル基、シクロアルキル基、アリール基などが挙げられ、これら置換基はさらに置換されてもよい。
【００３７】
アミノ基は置換基を有していても有していなくてもよく、置換基としては例えばアリール基、ヘテロアリール基などが挙げられ、これらの置換基はさらに置換されていてもよい。
【００３８】
シリル基とは、例えば、トリメチルシリル基などのケイ素原子への結合を有する官能基を示し、これは置換基を有していても有していなくてもよい。シリル基の炭素数は特に限定されないが、通常、３以上２０以下の範囲である。また、ケイ素数は、通常、１以上６以下の範囲である。
【００３９】
−Ｐ（＝Ｏ）Ｒ９Ｒ１０、−Ｐ（＝Ｏ）Ｒ２４Ｒ２５および−Ｐ（＝Ｏ）Ｒ７５Ｒ７６は置換基を有していても有していなくてもよく、置換基としては例えばアリール基、ヘテロアリール基などが挙げられ、これらの置換基はさらに置換されていてもよい。
【００４０】
上記各種置換基中に含まれる水素は重水素であってもよい。
【００４１】
従来のカルバゾール骨格を有する化合物は、発光素子材料として必ずしも十分な性能を有するものではなかった。例えば、4,4'-di(9H-carbazol-9-yl)-1,1'-biphenyl（略名：CBP）や1,3-di(9H-carbazol-9-yl)benzene（略名：ｍCP）はリン光ホスト材料や励起子ブロック材料として汎用の材料であるが、いずれも駆動電圧が高くなるという問題があった。本発明者らは、その改良の検討において、カルバゾール骨格を有する化合物の正孔輸送能と電子輸送能の強さに着目した。一般に、カルバゾール骨格を有する化合物は、正孔と電子の両電荷を輸送する特性を有する。これに対し本発明者らは、従来の化合物はその正孔輸送能が小さいために、発光層に入る正孔の割合が電子輸送層から入る電子に比べて小さく、発光層中の電荷のバランスが崩れることが素子性能の低下につながるのではないかと考え、かかる仮説を元に一般式（１）で表されるカルバゾール骨格を有する化合物を発明するに至った。
【００４２】
一般式（１）で表されるカルバゾール骨格を有する化合物は、分子中にカルバゾール骨格が２個含まれることが好ましく、これにより、高い薄膜安定性と優れた耐熱性を有する。なお、カルバゾール骨格が３個以上含まれる場合は熱的分解が懸念されるため２個であることが好ましい。
【００４３】
さらに、Ｒ１〜Ｒ８には、一般式（３）で表される基である場合を除き、ジベンゾフラン骨格、ジベンゾチオフェン骨格およびカルバゾール骨格は含まれない。また、Ｒ５１〜Ｒ５９には、一般式（１）におけるＲ１〜Ｒ８のうちいずれかの位置と連結する場合を除き、ジベンゾフラン骨格、ジベンゾチオフェン骨格およびカルバゾール骨格は含まれない。これは上記理由と同様に、本発明のカルバゾール骨格を有する化合物が、カルバゾール骨格、もしくはそれと同等の分子量を有するジベンゾフラン骨格、ジベンゾチオフェン骨格を置換基として有する場合、分子量が大きくなり、熱的分解が懸念されるためである。
【００４４】
また、一般式（１）で表されるカルバゾール骨格を有する化合物は、Ｎ上の置換基として、少なくとも２つの置換もしくは無置換のアリール基を有するフェニル基を有していることにより、電子ブロック性に優れた性能を示す。このフェニル基に置換されているアリール基の数が１つではなく少なくとも２つであることで、一般式（１）で表されるカルバゾール骨格を有する化合物のガラス転移温度（Ｔｇ）が高くなり、電子ブロック性が顕著に向上する。その結果、発光層内の電荷バランスを改善し、発光効率や寿命などの発光素子性能を向上させることができる。また、前記アリール基の数が３つ以上になると、立体的に混み合うためにその合成が困難となる。したがって、前記アリール基の数は２つであることが好ましい。また、カルバゾール骨格がさらに一般式（３）で表される基を有することにより、正孔輸送性に優れる。特に、一般式（２）におけるＲ１１〜Ｒ１５の少なくとも２つが置換もしくは無置換のフェニル基であることが好ましい。この場合の置換基としては、化合物の共役を大きく拡げない、または化合物の三重項準位を下げないことが好ましく、アルキル基またはハロゲンがより好ましい。この少なくとも２つの置換もしくは無置換のフェニル基は、それぞれ同じでも異なっていてもよい。置換もしくは無置換のフェニル基が有する水素原子は重水素であってもよい。
【００４５】
また、一般式（１）におけるＲ１〜Ｒ１０および一般式（２）におけるＲ１１〜Ｒ１５にはアントラセン骨格およびピレン骨格は含まれない。すなわち、一般式（１）で表されるカルバゾール骨格を有する化合物は分子内にアントラセン骨格およびピレン骨格を含まない。アントラセン骨格およびピレン骨格は、それ自体の三重項準位が低く、本発明のカルバゾール骨格を有する化合物が該置換基を有した場合、化合物の三重項準位を下げてしまうからである。一般式（１）で表されるカルバゾール骨格を有する化合物が正孔輸送層に用いられる場合、三重項準位が低いと、三重項発光性ドーパントを含有する発光層に直接接していると三重項励起エネルギーの漏れが発生し、発光効率が低下する。また、一般式（１）で表されるカルバゾール骨格を有する化合物が発光層に用いられる場合、三重項発光材料の励起エネルギーを閉じ込める効果が十分に発揮できず、発光効率が低下する。
【００４６】
一般式（１）で表されるカルバゾール骨格を有する化合物は、Ｒ１〜Ｒ８のうちいずれか一つが一般式（３）で表される基である。また、一般式（３）で表される基はＲ５１〜Ｒ５８のいずれか一つの位置、もしくはＲ５９で表される基の中のいずれかの位置がＲ１〜Ｒ８との連結に用いられる。なお、例えばＲ５３がＲ３との連結に用いられるとは、一般式（１）のＲ３部分と一般式（３）のＲ５３部分とが直接結合することをいう。また、Ｒ５９で表される基の中のいずれかの位置が例えばＲ３との連結に用いられるとは、例えばＲ５９がフェニル基であるとき、そのフェニル基の中のいずれかの位置と一般式（１）のＲ３部分とが直接結合することをいう。
【００４７】
中でも、Ｒ３が一般式（３）で表される基であると、正孔輸送能がさらに向上するため好ましい。
【００４８】
さらに、一般式（１）で表されるカルバゾール骨格を有する化合物は、ＡとＲ５９が異なる基であることが好ましい。この場合、分子が非対称構造となるため、カルバゾール骨格同士の相互作用抑制効果が高くなり、安定な薄膜が形成でき、耐久性の向上につながる。
【００４９】
本発明の一般式（１）で表される化合物の中でも、一般式（３）で表される基が後述の一般式（５）で表される基であることが好ましい。このとき、Ｒ６２〜Ｒ７４のうちいずれか１つは一般式（１）におけるＲ１〜Ｒ８のうちいずれかの位置と連結する。置換基についてのその他の説明は後述の通りである。
【００５０】
また、本発明の一般式（１）で表される化合物の中でも、一般式（４）で表されるカルバゾール骨格を有する化合物が好ましい。
【００５１】
【化７】
2012153725.tif 000008
【００５２】
Ｒ１６〜Ｒ２３はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ２４Ｒ２５および下記一般式（５）で表される基からなる群より選ばれる。Ｒ２４およびＲ２５はアリール基またはヘテロアリール基である。ただし、Ｒ１６〜Ｒ２３は、そのうちいずれか一つが下記一般式（５）で表される基であり、一般式（５）におけるＲ６２〜Ｒ７４のうちいずれかの位置と連結する。なお、Ｒ１６〜Ｒ２３には、一般式（５）で表される基である場合を除き、ジベンゾフラン骨格、ジベンゾチオフェン骨格およびカルバゾール骨格は含まれない。また、Ｒ１６〜Ｒ２３にはアントラセン骨格およびピレン骨格は含まれない。
【００５３】
【化８】
2012153725.tif 000009
【００５４】
Ｒ６２〜Ｒ７４はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ７５Ｒ７６からなる群より選ばれる。Ｒ７５およびＲ７６はアリール基またはヘテロアリール基である。ただし、Ｒ６２〜Ｒ７４のうちいずれか１つは一般式（４）におけるＲ１６〜Ｒ２３のうちいずれかの位置と連結する。なお、Ｒ６２〜Ｒ７４には、一般式（４）におけるＲ１６〜Ｒ２３のうちいずれかの位置と連結する場合を除き、ジベンゾフラン骨格、ジベンゾチオフェン骨格およびカルバゾール骨格は含まれない。また、Ｒ６２〜Ｒ７６にはアントラセン骨格およびピレン骨格は含まれない。
【００５５】
これら置換基の説明は、上記一般式（１）の説明と同様である。
【００５６】
一般式（４）で表されるカルバゾール骨格を有する化合物は、一般式（５）におけるＲ６２〜Ｒ７４のうちいずれか１つが母骨格、すなわち９−（［１，１’：３’，１’’−ターフェニル］−５’−イル）−９Ｈ−カルバゾール骨格との連結に用いられることにより、連結されたカルバゾール同士が高い正孔輸送性を発現し、層内での正孔移動度の向上に繋がるため低駆動電圧が可能となる。また、カルバゾール骨格が連結されることで、カルバゾール骨格自体が有する高い三重項準位を維持することが可能であり、容易な失活を抑制できるため、高い発光効率が達成される。また、分子が非対称構造となり、カルバゾール骨格同士の相互作用抑制効果が高くなり、安定な薄膜が形成でき、耐久性の向上につながるため好ましい。
【００５７】
また、一般式（１）または（４）で表されるカルバゾール骨格を有する化合物が有する置換基（ただし、一般式（３）または一般式（５）で表される基以外のもの）は、前記の中でも水素（重水素を含む）、アルキル基、アリール基またはヘテロアリール基であることが好ましい。
【００５８】
また、Ｒ５９はアリール基であることが好ましく、フェニル基、ナフチル基およびフェナントリル基であることがより好ましい。これらの基はさらにアルキル基、ハロゲン、アリール基またはヘテロアリール基で置換されていても良いが、アントラセニル基またはピレニル基は除かれる。また、発光層に三重項発光材料が用いられると、本発明の一般式（１）または（４）で表されるカルバゾール骨格を有する化合物が有する三重項準位が非常に重要な値となるので、Ｒ５９は三重項準位の高い置換もしくは無置換のフェニル基であることが好ましい。この場合の置換基としては、化合物の共役を大きく拡げない、または化合物の三重項準位を下げないことが好ましく、アルキル基またはハロゲンがより好ましい。
【００５９】
上記一般式（１）で表されるカルバゾール骨格を有する化合物としては、特に限定されるものではないが、具体的には以下のような例が挙げられる。なお、以下は例示であり、ここに明記された化合物以外であっても一般式（１）で表されるものであれば同様に好ましく用いられる。
【００６０】
【化９】
2012153725.tif 000010
【００６１】
【化１０】
2012153725.tif 000011
【００６２】
【化１１】
2012153725.tif 000012
【００６３】
【化１２】
2012153725.tif 000013
【００６４】
【化１３】
2012153725.tif 000014
【００６５】
【化１４】
2012153725.tif 000015
【００６６】
【化１５】
2012153725.tif 000016
【００６７】
【化１６】
2012153725.tif 000017
【００６８】
【化１７】
2012153725.tif 000018
【００６９】
【化１８】
2012153725.tif 000019
【００７０】
【化１９】
2012153725.tif 000020
【００７１】
【化２０】
2012153725.tif 000021
【００７２】
【化２１】
2012153725.tif 000022
【００７３】
【化２２】
2012153725.tif 000023
【００７４】
【化２３】
2012153725.tif 000024
【００７５】
【化２４】
2012153725.tif 000025
【００７６】
【化２５】
2012153725.tif 000026
【００７７】
上記のようなカルバゾール骨格を有する化合物の合成には、公知の方法を使用することができる。カルバゾール二量体を合成する方法としては、例えば、パラジウムや銅触媒を用いたカルバゾール誘導体とハロゲン化物またはトリフラート化体とのカップリング反応を用いる方法が挙げられるが、これに限定されるものではない。一例として、９−フェニルカルバゾール−３−ボロン酸を用いた例を以下に示す。
【００７８】
【化２６】
2012153725.tif 000027
【００７９】
なお、上記の反応において、９−フェニルカルバゾール−３−ボロン酸の代わりに９−フェニルカルバゾール−２−ボロン酸エステルを用いても同様に反応は進行する。この場合は、カルバゾール二量体の位置異性体を合成することが出来る。
【００８０】
また、カルバゾールのＮ上に置換基を導入する方法としては、例えば、パラジウムや銅触媒を用いたカルバゾール誘導体とハロゲン化物とのカップリング反応を用いる方法が挙げられるが、これ限定されるものではない。
【００８１】
【化２７】
2012153725.tif 000028
【００８２】
一般式（１）で表される化合物は発光素子材料として用いられる。ここで本発明における発光素子材料とは、発光素子のいずれかの層に使用される材料を表し、後述するように、正孔注入層、正孔輸送層、発光層および／または電子輸送層に使用される材料であるほか、陰極の保護膜に使用される材料も含む。本発明における一般式（１）で表される化合物を発光素子のいずれかの層に使用することにより、高い発光効率が得られ、かつ耐久性に優れた発光素子が得られる。
【００８３】
次に、本発明の発光素子の実施の形態について詳細に説明する。本発明の発光素子は、陽極と陰極、およびそれら陽極と陰極との間に介在する有機層を有し、該有機層が電気エネルギーにより発光する。
【００８４】
このような発光素子における陽極と陰極の間の層構成は、発光層のみからなる構成の他に、１）発光層／電子輸送層、２）正孔輸送層／発光層、３）正孔輸送層／発光層／電子輸送層、４）正孔注入層／正孔輸送層／発光層／電子輸送層、５）正孔輸送層／発光層／電子輸送層／電子注入層、６）正孔注入層／正孔輸送層／発光層／電子輸送層／電子注入層といった積層構成が挙げられる。また、上記各層は、それぞれ単一層、複数層のいずれでもよく、ドーピングされていてもよい。
【００８５】
一般式（１）で表される化合物は、発光素子において上記のいずれの層に用いられてもよいが、正孔輸送層または発光層に特に好適に用いられる。
【００８６】
本発明の発光素子において、陽極と陰極は素子の発光のために十分な電流を供給するための役割を有するものであり、光を取り出すために少なくとも一方は透明または半透明であることが望ましい。通常、基板上に形成される陽極を透明電極とする。
【００８７】
陽極に用いる材料は、正孔を有機層に効率よく注入できる材料、かつ光を取り出すために透明または半透明であれば、酸化亜鉛、酸化錫、酸化インジウム、酸化錫インジウム（ＩＴＯ）、酸化亜鉛インジウム（ＩＺＯ）などの導電性金属酸化物、あるいは、金、銀、クロムなどの金属、ヨウ化銅、硫化銅などの無機導電性物質、ポリチオフェン、ポリピロール、ポリアニリンなどの導電性ポリマーなど特に限定されるものでないが、ＩＴＯガラスやネサガラスを用いることが特に望ましい。これらの電極材料は、単独で用いてもよいが、複数の材料を積層または混合して用いてもよい。透明電極の抵抗は素子の発光に十分な電流が供給できればよいので限定されないが、素子の消費電力の観点からは低抵抗であることが望ましい。例えば３００Ω／□以下のＩＴＯ基板であれば素子電極として機能するが、現在では１０Ω／□程度の基板の供給も可能になっていることから、２０Ω／□以下の低抵抗の基板を使用することが特に望ましい。ＩＴＯの厚みは抵抗値に合わせて任意に選ぶ事ができるが、通常５０〜３００ｎｍの間で用いられることが多い。
【００８８】
また、発光素子の機械的強度を保つために、発光素子を基板上に形成することが好ましい。基板は、ソーダガラスや無アルカリガラスなどのガラス基板が好適に用いられる。ガラス基板の厚みは、機械的強度を保つのに十分な厚みがあればよいので、０．５ｍｍ以上あれば十分である。ガラスの材質については、ガラスからの溶出イオンが少ない方がよいので無アルカリガラスの方が好ましい。または、ＳｉＯ２などのバリアコートを施したソーダライムガラスも市販されているのでこれを使用することもできる。さらに、第一電極が安定に機能するのであれば、基板はガラスである必要はなく、例えば、プラスチック基板上に陽極を形成しても良い。ＩＴＯ膜形成方法は、電子線ビーム法、スパッタリング法および化学反応法など特に制限を受けるものではない。
【００８９】
陰極に用いる材料は、電子を効率よく発光層に注入できる物質であれば特に限定されない。一般的には白金、金、銀、銅、鉄、錫、アルミニウム、インジウムなどの金属、またはこれらの金属とリチウム、ナトリウム、カリウム、カルシウム、マグネシウムなどの低仕事関数金属との合金や多層積層などが好ましい。中でも、主成分としてはアルミニウム、銀、マグネシウムが電気抵抗値や製膜しやすさ、膜の安定性、発光効率などの面から好ましい。特にマグネシウムと銀で構成されると、本発明における電子輸送層および電子注入層への電子注入が容易になり、低電圧駆動が可能になるため好ましい。
【００９０】
さらに、陰極保護のために白金、金、銀、銅、鉄、錫、アルミニウムおよびインジウムなどの金属、またはこれら金属を用いた合金、シリカ、チタニアおよび窒化ケイ素などの無機物、ポリビニルアルコール、ポリ塩化ビニル、炭化水素系高分子化合物などの有機高分子化合物を、保護膜層として陰極上に積層することが好ましい例として挙げられる。ただし、陰極側から光を取り出す素子構造（トップエミッション構造）の場合は、保護膜層は可視光領域で光透過性のある材料から選択される。これらの電極の作製法は、抵抗加熱、電子線ビーム、スパッタリング、イオンプレーティングおよびコーティングなど特に制限されない。
【００９１】
正孔注入層は陽極と正孔輸送層の間に挿入される層である。正孔注入層は１層であっても複数の層が積層されていてもどちらでもよい。正孔輸送層と陽極の間に正孔注入層が存在すると、より低電圧駆動し、耐久寿命も向上するだけでなく、さらに素子のキャリアバランスが向上して発光効率も向上するため好ましい。
【００９２】
正孔注入層に用いられる材料は特に限定されないが、例えば、４，４’−ビス（Ｎ−（３−メチルフェニル）−Ｎ−フェニルアミノ）ビフェニル（ＴＰＤ）、４，４’−ビス（Ｎ−（１−ナフチル）−Ｎ−フェニルアミノ）ビフェニル（ＮＰＤ）、４，４’−ビス（Ｎ，Ｎ−ビス（４−ビフェニリル）アミノ）ビフェニル（ＴＢＤＢ），ビス（Ｎ，Ｎ’−ジフェニル−４−アミノフェニル）−Ｎ，Ｎ−ジフェニル−４，４’ −ジアミノ−１，１’−ビフェニル（ＴＰＤ２３２）、Ｎ４，Ｎ４’−（［１，１’−ビフェニル］−４，４’−ジイル）ビス（Ｎ４，Ｎ４’，Ｎ４’−トリフェニル−［１，１’−ビフェニル］−４，４’−ジアミン）といったベンジジン誘導体、４，４’，４”−トリス（３−メチルフェニル（フェニル）アミノ）トリフェニルアミン（ｍ−ＭＴＤＡＴＡ）、４，４’，４”−トリス（１−ナフチル（フェニル）アミノ）トリフェニルアミン（１−ＴＮＡＴＡ）などのスターバーストアリールアミンと呼ばれる材料群、ビス（Ｎ−アリールカルバゾール）またはビス（Ｎ−アルキルカルバゾール）などのビスカルバゾール誘導体、Ｎ−（［１，１’−ビフェニル］−４−イル）−９，９−ジメチル−Ｎ−（４−（９−フェニル−９Ｈ−カルバゾル−３−イル）フェニル）−９H−フルオレン−２−アミンなどのモノカルバゾール誘導体、ピラゾリン誘導体、スチルベン系化合物、ヒドラゾン系化合物、ベンゾフラン誘導体、チオフェン誘導体、オキサジアゾール誘導体、フタロシアニン誘導体、ポルフィリン誘導体などの複素環化合物、ポリマー系では前記単量体を側鎖に有するポリカーボネートやスチレン誘導体、ポリチオフェン、ポリアニリン、ポリフルオレン、ポリビニルカルバゾールおよびポリシランなどが用いられる。また、一般式（１）で表される化合物を用いることもできる。中でも一般式（１）で表される化合物より浅いＨＯＭＯ準位を有し、陽極から正孔輸送層へ円滑に正孔を注入輸送するという観点からベンジジン誘導体、スターバーストアリールアミン系材料群、モノカルバゾール誘導体がより好ましく用いられる。
【００９３】
これらの材料は単独で用いてもよいし、２種以上の材料を混合して用いてもよい。また、複数の材料を積層して正孔注入層としてもよい。さらにこの正孔注入層が、アクセプター性化合物単独で構成されているか、または上記のような正孔注入材料にアクセプター性化合物をドープして用いると、上述した効果がより顕著に得られるのでより好ましい。アクセプター性化合物とは、単層膜として用いる場合は接している正孔輸送層と、ドープして用いる場合は正孔注入層を構成する材料と電荷移動錯体を形成する材料である。このような材料を用いると正孔注入層の導電性が向上し、より素子の駆動電圧低下に寄与し、発光効率の向上、耐久寿命向上といった効果が得られる。
【００９４】
アクセプター性化合物の例としては、塩化鉄（III）、塩化アルミニウム、塩化ガリウム、塩化インジウム、塩化アンチモンのような金属塩化物、酸化モリブデン、酸化バナジウム、酸化タングステン、酸化ルテニウムのような金属酸化物、トリス（４−ブロモフェニル）アミニウムヘキサクロロアンチモネート（ＴＢＰＡＨ）のような電荷移動錯体が挙げられる。また分子内にニトロ基、シアノ基、ハロゲンまたはトリフルオロメチル基を有する有機化合物や、キノン系化合物、酸無水物系化合物、フラーレンなども好適に用いられる。これらの化合物の具体的な例としては、ヘキサシアノブタジエン、ヘキサシアノベンゼン、テトラシアノエチレン、テトラシアノキノジメタン（ＴＣＮＱ）、テトラフルオロテトラシアノキノジメタン（Ｆ４−ＴＣＮＱ）、４，４’，４’’−（（１Ｅ，１’Ｅ，１’’Ｅ）−シクロプロパン−１，２，３−トリイリデントリス（シアノメタニルイリデン））トリス（２，３，５，６−テトラフルオロベンゾニトリル）などのラジアレーン誘導体、ｐ−フルオラニル、ｐ−クロラニル、ｐ−ブロマニル、ｐ−ベンゾキノン、２，６−ジクロロベンゾキノン、２，５−ジクロロベンゾキノン、テトラメチルベンゾキノン、１，２，４，５−テトラシアノベンゼン、ｏ−ジシアノベンゼン、ｐ−ジシアノベンゼン、ジピラジノ［２，３−ｆ：２’，３’−ｈ］キノキサリン−２，３，６，７，１０，１１−ヘキサカルボニトリル（ＨＡＴ（ＣＮ）６）、１，４−ジシアノテトラフルオロベンゼン、２，３−ジクロロ−５，６−ジシアノベンゾキノン、ｐ−ジニトロベンゼン、ｍ−ジニトロベンゼン、ｏ−ジニトロベンゼン、ｐ−シアノニトロベンゼン、ｍ−シアノニトロベンゼン、ｏ−シアノニトロベンゼン、１，４−ナフトキノン、２，３−ジクロロナフトキノン、１−ニトロナフタレン、２−ニトロナフタレン、１，３−ジニトロナフタレン、１，５−ジニトロナフタレン、９−シアノアントラセン、９−ニトロアントラセン、９，１０−アントラキノン、１，３，６，８−テトラニトロカルバゾール、２，４，７−トリニトロ−９−フルオレノン、２，３，５，６−テトラシアノピリジン、マレイン酸無水物、フタル酸無水物、Ｃ６０、およびＣ７０などが挙げられる。
【００９５】
これらの中でも、金属酸化物やシアノ基含有化合物が取り扱いやすく、蒸着もしやすいことから、容易に上述した効果が得られるので好ましい。正孔注入層がアクセプター性化合物単独で構成される場合、または正孔注入層にアクセプター性化合物がドープされている場合のいずれの場合も、正孔注入層は１層であってもよいし、複数の層が積層されて構成されていてもよい。
【００９６】
正孔輸送層は、陽極から注入された正孔を発光層まで輸送する層である。正孔輸送層は単層であっても複数の層が積層されて構成されていてもどちらでもよい。
【００９７】
一般式（１）で表される化合物は、５．３〜６．０ｅＶのイオン化ポテンシャル（蒸着膜のAC-2（理研計器）測定値）、高い三重項準位、高い正孔輸送性および薄膜安定性を有しているため、発光素子の正孔注入層および正孔輸送層に用いることが好ましい。また、一般式（１）で表される化合物は、従来のベンジジン骨格を有する正孔輸送材料に対してエネルギーギャップが大きいため、ＬＵＭＯ準位が高く電子ブロック性に優れる。さらに、一般式（１）で表される化合物は三重項発光材料を使用した素子の正孔輸送材料として用いることが好ましい。従来のベンジジン骨格を有する正孔輸送材料は三重項準位が低く、三重項発光性ドーパントを含有する発光層に直接接していると三重項励起エネルギーの漏れが発生し、発光効率が低下するが、一般式（１）で表される化合物は高い三重項準位を有しており、そのような問題が生じないからである。
【００９８】
複数層の正孔輸送層から構成される場合は、一般式（１）で表される化合物を含む正孔輸送層は発光層に直接接していることが好ましい。一般式（１）で表される化合物は高い電子ブロック性を有しており、発光層から流れ出る電子の侵入を防止することができるからである。さらに、一般式（１）で表される化合物は、高い三重項準位を有しているため、三重項発光材料の励起エネルギーを閉じ込める効果も有している。そのため、発光層に三重項発光材料が含まれる場合も、一般式（１）で表される化合物を含む正孔輸送層は、発光層に直接接していることが好ましい。特に発光層に電子輸送性のホスト材料を用いると、発光層中で生成した励起子が正孔輸送層側に漏れてくる可能性が高いため、三重項準位の高い本発明の化合物が好ましく用いられる。
【００９９】
正孔輸送層は一般式（１）で表される化合物のみから構成されていてもよいし、本発明の効果を損なわない範囲で他の材料が混合されていてもよい。この場合、用いられる他の材料としては、例えば、４，４’−ビス（Ｎ−（３−メチルフェニル）−Ｎ−フェニルアミノ）ビフェニル（ＴＰＤ）、４，４’−ビス（Ｎ−（１−ナフチル）−Ｎ−フェニルアミノ）ビフェニル（ＮＰＤ）、４，４’−ビス（Ｎ，Ｎ−ビス（４−ビフェニリル）アミノ）ビフェニル（ＴＢＤＢ），ビス（Ｎ，Ｎ’−ジフェニル−４−アミノフェニル）−Ｎ，Ｎ−ジフェニル−４，４’−ジアミノ−１，１’−ビフェニル（ＴＰＤ２３２）、Ｎ４，Ｎ４’−（［１，１’−ビフェニル］−４，４’−ジイル）ビス（Ｎ４，Ｎ４’，Ｎ４’−トリフェニル−［１，１’−ビフェニル］−４，４’−ジアミン）といったベンジジン誘導体、４，４’，４”−トリス（３−メチルフェニル（フェニル）アミノ）トリフェニルアミン（ｍ−ＭＴＤＡＴＡ）、４，４’，４”−トリス（１−ナフチル（フェニル）アミノ）トリフェニルアミン（１−ＴＮＡＴＡ）などのスターバーストアリールアミンと呼ばれる材料群、ビス（Ｎ−アリールカルバゾール）またはビス（Ｎ−アルキルカルバゾール）などのビスカルバゾール誘導体、Ｎ−（［１，１’−ビフェニル］−４−イル）−９，９−ジメチル−Ｎ−（４−（９−フェニル−９Ｈ−カルバゾル−３−イル）フェニル）−９H−フルオレン−２−アミンなどのモノカルバゾール誘導体、ピラゾリン誘導体、スチルベン系化合物、ヒドラゾン系化合物、ベンゾフラン誘導体、チオフェン誘導体、オキサジアゾール誘導体、フタロシアニン誘導体、ポルフィリン誘導体などの複素環化合物、ポリマー系では前記単量体を側鎖に有するポリカーボネートやスチレン誘導体、ポリチオフェン、ポリアニリン、ポリフルオレン、ポリビニルカルバゾールおよびポリシランなどが挙げられる。
【０１００】
発光層は単一層、複数層のどちらでもよく、それぞれ発光材料（ホスト材料、ドーパント材料）により形成され、これはホスト材料とドーパント材料との混合物であっても、ホスト材料単独であっても、いずれでもよい。すなわち、本発明の発光素子では、各発光層において、ホスト材料もしくはドーパント材料のみが発光してもよいし、ホスト材料とドーパント材料がともに発光してもよい。電気エネルギーを効率よく利用し、高色純度の発光を得るという観点からは、発光層はホスト材料とドーパント材料の混合からなることが好ましい。また、ホスト材料とドーパント材料は、それぞれ一種類であっても、複数の組み合わせであっても、いずれでもよい。ドーパント材料はホスト材料の全体に含まれていても、部分的に含まれていても、いずれでもよい。ドーパント材料は積層されていても、分散されていても、いずれでもよい。ドーパント材料は発光色の制御ができる。ドーパント材料の量は、多すぎると濃度消光現象が起きるため、ホスト材料に対して３０重量％以下で用いることが好ましく、さらに好ましくは２０重量％以下である。ドーピング方法は、ホスト材料との共蒸着法によって形成することができるが、ホスト材料と予め混合してから同時に蒸着してもよい。
【０１０１】
発光材料は、一般式（１）で表される化合物の他に、以前から発光体として知られていたアントラセンやピレンなどの縮合環誘導体、トリス（８−キノリノラート）アルミニウムを始めとする金属キレート化オキシノイド化合物、ビススチリルアントラセン誘導体やジスチリルベンゼン誘導体などのビススチリル誘導体、テトラフェニルブタジエン誘導体、インデン誘導体、クマリン誘導体、オキサジアゾール誘導体、ピロロピリジン誘導体、ペリノン誘導体、シクロペンタジエン誘導体、オキサジアゾール誘導体、チアジアゾロピリジン誘導体、ジベンゾフラン誘導体、ジベンゾチオフェン誘導体、カルバゾール誘導体、インドロカルバゾール誘導体、ポリマー系では、ポリフェニレンビニレン誘導体、ポリパラフェニレン誘導体、そして、ポリチオフェン誘導体などが使用できるが特に限定されるものではない。
【０１０２】
発光材料に含有されるホスト材料は、化合物一種のみに限る必要はなく、本発明の複数の化合物を混合して用いたり、その他のホスト材料の一種類以上を混合して用いてもよい。また、積層して用いてもよい。ホスト材料としては、特に限定されないが、ナフタレン、アントラセン、フェナンスレン、ピレン、クリセン、ナフタセン、トリフェニレン、ペリレン、フルオランテン、フルオレン、インデンなどの縮合アリール環を有する化合物やその誘導体、Ｎ，Ｎ’−ジナフチル−Ｎ，Ｎ’−ジフェニル−４，４’−ジフェニル−１，１’−ジアミンなどの芳香族アミン誘導体、トリス（８−キノリナート）アルミニウム（III）をはじめとする金属キレート化オキシノイド化合物、ジスチリルベンゼン誘導体などのビススチリル誘導体、テトラフェニルブタジエン誘導体、インデン誘導体、クマリン誘導体、オキサジアゾール誘導体、ピロロピリジン誘導体、ペリノン誘導体、シクロペンタジエン誘導体、ピロロピロール誘導体、チアジアゾロピリジン誘導体、ジベンゾフラン誘導体、ジベンゾチオフェン誘導体、カルバゾール誘導体、インドロカルバゾール誘導体、ピリミジン誘導体、トリアジン誘導体、ポリマー系では、ポリフェニレンビニレン誘導体、ポリパラフェニレン誘導体、ポリフルオレン誘導体、ポリビニルカルバゾール誘導体、ポリチオフェン誘導体などが使用できるが特に限定されるものではない。中でも、発光層が三重項発光（りん光発光）を行う際に用いられるホストとしては、金属キレート化オキシノイド化合物、ジベンゾフラン誘導体、ジベンゾチオフェン誘導体、カルバゾール誘導体、インドロカルバゾール誘導体、ピリミジン誘導体、トリアジン誘導体、トリフェニレン誘導体などが好適に用いられる。
【０１０３】
中でも、一般式（１）で表される化合物は、５．３〜６．０ｅＶのイオン化ポテンシャル（蒸着膜のAC-2（理研計器）測定値）、高い三重項準位、高い正孔輸送性および薄膜安定性を有しているため、発光素子の発光層に用いることが好ましい。また、一般式（１）で表される化合物は、従来のベンジジン骨格を有する正孔輸送性の高い材料に対してエネルギーギャップが大きいため、ＬＵＭＯ準位が高く電子ブロック性に優れる。さらに、一般式（１）で表される化合物は三重項発光材料を使用した素子のホスト材料として用いることが好ましい。三重項準位が低く、三重項発光性ドーパントを含有する発光層に直接接していると三重項励起エネルギーの漏れが発生し、発光効率が低下するが、一般式（１）で表される化合物は高い三重項準位を有しており、そのような問題が生じないからである。また、一般式（１）で表される化合物は上述したように良好な正孔注入輸送性を示し、電子ブロック性も向上するため、正孔輸送性ホストとして用いることができる。さらに、電子輸送性ホストと組み合わせて用いると発光層内でのキャリアが増加し、再結合確率が増大するため、発光効率が向上するので好ましい。電子輸送性ホスト材料は、特に限定されないが、ピリミジン骨格またはトリアジン骨格を含むカルバゾール化合物もしくはカルバゾール部位を有する化合物が好ましく用いられる。
【０１０４】
発光材料に含有されるドーパント材料は、特に限定されないが、ナフタレン、アントラセン、フェナンスレン、クリセン、フルオレン、ベンゾフルオレン、ピレン、トリフェニレン、ペリレン、フルオレン、インデンなどのアリール環を有する化合物やその誘導体（例えば２−（ベンゾチアゾール−２−イル）−９，１０−ジフェニルアントラセンや５，６，１１，１２−テトラフェニルナフタセンなど）、フラン、ピロール、チオフェン、シロール、９−シラフルオレン、９，９’−スピロビシラフルオレン、ベンゾチオフェン、ベンゾフラン、インドール、ジベンゾチオフェン、ジベンゾフラン、イミダゾピリジン、フェナントロリン、ピラジン、ナフチリジン、キノキサリン、ピロロピリジン、チオキサンテンなどのヘテロアリール環を有する化合物やその誘導体、ジスチリルベンゼン誘導体、４，４’−ビス（２−（４−ジフェニルアミノフェニル）エテニル）ビフェニル、４，４’−ビス（Ｎ−（スチルベン−４−イル）−Ｎ−フェニルアミノ）スチルベンなどのアミノスチリル誘導体、芳香族アセチレン誘導体、テトラフェニルブタジエン誘導体、スチルベン誘導体、アルダジン誘導体、ピロメテン誘導体、ジケトピロロ［３，４−ｃ］ピロール誘導体、２，３，５，６−１Ｈ，４Ｈ−テトラヒドロ−９−（２’−ベンゾチアゾリル）キノリジノ［９，９ａ，１−ｇｈ］クマリンなどのクマリン誘導体、イミダゾール、チアゾール、チアジアゾール、カルバゾール、オキサゾール、オキサジアゾール、トリアゾールなどのアゾール誘導体およびその金属錯体およびＮ，Ｎ’−ジフェニル−Ｎ，Ｎ’−ジ（３−メチルフェニル）−４，４’−ジフェニル−１，１’−ジアミンに代表される芳香族アミン誘導体などが挙げられる。
【０１０５】
中でも、発光層が三重項発光（りん光発光）を行う際に用いられるドーパントとしては、イリジウム（Ir）、ルテニウム（Ru）、パラジウム（Pd）、白金（Pt）、オスミウム（Os）、及びレニウム（Re）からなる群から選択される少なくとも一つの金属を含む金属錯体化合物であることが好ましい。配位子は、フェニルピリジン骨格またはフェニルキノリン骨格などの含窒素芳香族複素環を有することが好ましい。しかしながら、これらに限定されるものではなく、要求される発光色、素子性能、ホスト化合物との関係から適切な錯体が選ばれる。具体的には、トリス（２−フェニルピリジル）イリジウム錯体、トリス｛２−（２−チオフェニル）ピリジル｝イリジウム錯体、トリス｛２−（２−ベンゾチオフェニル）ピリジル｝イリジウム錯体、トリス（２−フェニルベンゾチアゾール）イリジウム錯体、トリス（２−フェニルベンゾオキサゾール）イリジウム錯体、トリスベンゾキノリンイリジウム錯体、ビス（２−フェニルピリジル）（アセチルアセトナート）イリジウム錯体、ビス｛２−（２−チオフェニル）ピリジル｝イリジウム錯体、ビス｛２−（２−ベンゾチオフェニル）ピリジル｝（アセチルアセトナート）イリジウム錯体、ビス（２−フェニルベンゾチアゾール）（アセチルアセトナート）イリジウム錯体、ビス（２−フェニルベンゾオキサゾール）（アセチルアセトナート）イリジウム錯体、ビスベンゾキノリン（アセチルアセトナート）イリジウム錯体、ビス｛２−（２，４−ジフルオロフェニル）ピリジル｝（アセチルアセトナート）イリジウム錯体、テトラエチルポルフィリン白金錯体、｛トリス（セノイルトリフルオロアセトン）モノ（１，１０−フェナントロリン）｝ユーロピウム錯体、｛トリス（セノイルトリフルオロアセトン）モノ（４，７−ジフェニル−１，１０−フェナントロリン）｝ユーロピウム錯体、｛トリス（１，３−ジフェニル−１，３−プロパンジオン）モノ（１，１０−フェナントロリン）｝ユーロピウム錯体、トリスアセチルアセトンテルビウム錯体などが挙げられる。また、特開２００９−１３０１４１号に記載されているリン光ドーパントも好適に用いられる。これらに限定されるものではないが、高効率発光が得られやすいことから、イリジウム錯体または白金錯体が好ましく用いられる。
【０１０６】
ドーパント材料として用いられる上記三重項発光材料は、発光層中に各々一種類のみが含まれていてもよいし、二種以上を混合して用いてもよい。三重項発光材料を二種以上用いる際には、ドーパント材料の総重量がホスト材料に対して３０重量％以下であることが好ましく、さらに好ましくは２０重量％以下である。
【０１０７】
また、発光層には上記ホスト材料および三重項発光材料の他に、発光層内のキャリヤバランスを調整するためや発光層の層構造を安定化させるための第３成分を更に含んでいてもよい。但し、第３成分としては、一般式（１）で表されるカルバゾール骨格を有する化合物からなるホスト材料および三重項発光材料からなるドーパント材料との間で相互作用を起こさないような材料を選択する。
【０１０８】
三重項発光系における好ましいホストおよびドーパントとしては、特に限定されるものではないが、具体的には以下のような例が挙げられる。
【０１０９】
【化２８】
2012153725.tif 000029
【０１１０】
【化２９】
2012153725.tif 000030
【０１１１】
これら以外にも、Appl. Phys. Lett.78,1622(2001)、Nature 395, 151 (1998)、Appl. Phys. Lett. 90, 123509 (2007)、Org. Electron. 1, 15 (2000)、米国特許公開２００５−２０２１９４、国際公開第２００５−１４５５１号、米国特許公開２００３−１７５５５３、国際公開第２００１−３９２３４号、米国特許公開２００６−０２８０９６５、Appl. Phys. Lett. 77, 2280 (2000)、国際公開第２００４−９３２０７号、国際公開第２００５−８９０２５号、国際公開第２００６−１３２１７３号、特開２００５−１１６１０号、特開２００７−２５４２９７号、国際公開第２００７−６３７９６号、国際公開第２００７−６３７５４号、国際公開第２００８−５６７４６号、国際公開第２００８−１４６８３９号、国際公開第２００９−８４５４６号、国際公開第２００５−３０９００号、国際公開第２００６−１１４９６６号、米国特許公開２００６−８３５４６９、米国特許公開２００６−２０２１９４、米国特許公開２００７−０８７３２１、Adv. Mater. 19, 739 (2007)、国際公開第２００３−４０２５７号、Chem. Mater. 17, 3532 (2005)、Adv. Mater. 17, 1059 (2005)、Inorg. Chem. 40, 1704 (2001)、米国特許公開２００２−０３４６５６、米国特許公開２００６−６８７２６６、Chem. Mater. 16, 2480 (2004)、米国特許公開２００７−１９０３５９、米国特許公開２００６−００８６７０、特開２００７−１２３３９２号、Adv. Mater. 16, 2003 (2004)、Angew. Chem. Int. Ed. 2006, 45, 7800、Appl. Phys. Lett. 86, 153505 (2005)、Chem. Lett. 34, 592 (2005)、Chem. Commun. 2906 (2005)、Inorg. Chem. 42, 1248 (2003)、国際公開第２００２−２７１４号、国際公開第２００６−９０２４号、米国特許公開２００６−２５１９２３、国際公開第２００６−５６４１８号、米国特許公開２００５−２６０４４１、米国特許公開２００７−１９０３５９、米国特許公開２００２−１３４９８４、Angew. Chem. Int. Ed. 47, 1 (2008)、Chem. Mater. 18, 5119 (2006)、Inorg. Chem. 46, 4308 (2007)、国際公開第２００５−１２３８７３号、国際公開第２００７−４３８０号、国際公開第２００６−８２７４２号、米国特許公開２００５−２６０４４９、Organometallics 23, 3745 (2004)、Appl. Phys. Lett. 74, 1361 (1999)、国際公開第２００６−９８１２０号、国際公開第２００６−１０３８７４号、国際公開第２０１２−１３２７１号、国際公開第２０１１−１４１１０９号、国際公開第２０１１−５５９３４号、国際公開第２０１１−１３９０５５号、国際公開第２０１１−１３７０７２号、国際公開第２０１１−１２５６８０号、国際公開第２０１１−１３２６８４号、国際公開第２０１１−１３２６８３号等に開示されたホストおよびドーパントも用いることができる。
【０１１２】
本発明において、電子輸送層とは、陰極から電子が注入され、さらに電子を輸送する層である。電子輸送層には、電子注入効率が高く、注入された電子を効率良く輸送することが望まれる。そのため電子輸送層は、電子親和力が大きく、しかも電子移動度が大きく、さらに安定性に優れ、トラップとなる不純物が製造時および使用時に発生しにくい物質であることが要求される。特に膜厚を厚く積層する場合には、低分子量の化合物は結晶化するなどして膜質が劣化しやすいため、安定な膜質を保つ分子量４００以上の化合物が好ましい。しかしながら、正孔と電子の輸送バランスを考えた場合に、電子輸送層が陽極からの正孔が再結合せずに陰極側へ流れるのを効率よく阻止できる役割を主に果たすならば、電子輸送能力がそれ程高くない材料で構成されていても、発光効率を向上させる効果は電子輸送能力が高い材料で構成されている場合と同等となる。したがって、本発明における電子輸送層には、正孔の移動を効率よく阻止できる正孔阻止層も同義のものとして含まれる。
【０１１３】
電子輸送層に用いられる電子輸送材料としては、ナフタレン、アントラセンなどの縮合多環芳香族誘導体、４，４’−ビス（ジフェニルエテニル）ビフェニルに代表されるスチリル系芳香環誘導体、アントラキノンやジフェノキノンなどのキノン誘導体、リンオキサイド誘導体、トリス（８−キノリノラート）アルミニウム（III）などのキノリノール錯体、ベンゾキノリノール錯体、ヒドロキシアゾール錯体、アゾメチン錯体、トロポロン金属錯体およびフラボノール金属錯体などの各種金属錯体が挙げられるが、駆動電圧を低減し、高効率発光が得られることから、炭素、水素、窒素、酸素、ケイ素、リンの中から選ばれる元素で構成され、電子受容性窒素を含むヘテロアリール環構造を有する化合物を用いることが好ましい。
【０１１４】
ここで言う電子受容性窒素とは、隣接原子との間に多重結合を形成している窒素原子を表す。窒素原子が高い電子陰性度を有することから、該多重結合は電子受容的な性質を有する。それゆえ、電子受容性窒素を含む芳香族複素環は、高い電子親和性を有する。電子受容性窒素を有する電子輸送材料は、高い電子親和力を有する陰極からの電子を受け取りやすくし、より低電圧駆動が可能となる。また、発光層への電子の供給が多くなり、再結合確率が高くなるので発光効率が向上する。
【０１１５】
電子受容性窒素を含むヘテロアリール環としては、例えば、ピリジン環、ピラジン環、ピリミジン環、キノリン環、キノキサリン環、ナフチリジン環、ピリミドピリミジン環、ベンゾキノリン環、フェナントロリン環、イミダゾール環、オキサゾール環、オキサジアゾール環、トリアゾール環、チアゾール環、チアジアゾール環、ベンゾオキサゾール環、ベンゾチアゾール環、ベンズイミダゾール環、フェナンスロイミダゾール環などが挙げられる。
【０１１６】
これらのヘテロアリール環構造を有する化合物としては、例えば、ベンズイミダゾール誘導体、ベンズオキサゾール誘導体、ベンズチアゾール誘導体、オキサジアゾール誘導体、チアジアゾール誘導体、トリアゾール誘導体、ピラジン誘導体、フェナントロリン誘導体、キノキサリン誘導体、キノリン誘導体、ベンゾキノリン誘導体、ビピリジンやターピリジンなどのオリゴピリジン誘導体、キノキサリン誘導体およびナフチリジン誘導体などが好ましい化合物として挙げられる。中でも、トリス（Ｎ−フェニルベンズイミダゾール−２−イル）ベンゼンなどのイミダゾール誘導体、１，３−ビス［（４−ｔｅｒｔ−ブチルフェニル）１，３，４−オキサジアゾリル］フェニレンなどのオキサジアゾール誘導体、Ｎ−ナフチル−２，５−ジフェニル−１，３，４−トリアゾールなどのトリアゾール誘導体、バソクプロインや１，３−ビス（１，１０−フェナントロリン−９−イル）ベンゼンなどのフェナントロリン誘導体、２，２’−ビス（ベンゾ［ｈ］キノリン−２−イル）−９，９’−スピロビフルオレンなどのベンゾキノリン誘導体、２，５−ビス（６’−（２’，２”−ビピリジル））−１，１−ジメチル−３，４−ジフェニルシロールなどのビピリジン誘導体、１，３−ビス（４’−（２，２’：６’２”−ターピリジニル））ベンゼンなどのターピリジン誘導体、ビス（１−ナフチル）−４−（１，８−ナフチリジン−２−イル）フェニルホスフィンオキサイドなどのナフチリジン誘導体が、電子輸送能の観点から好ましく用いられる。また、これらの誘導体が、縮合多環芳香族骨格を有していると、ガラス転移温度が向上すると共に、電子移動度も大きくなり発光素子の低電圧化の効果が大きいのでより好ましい。さらに、素子耐久寿命が向上し、合成のし易さ、原料入手が容易であることを考慮すると、縮合多環芳香族骨格はアントラセン骨格、ピレン骨格またはフェナントロリン骨格であることが特に好ましい。上記電子輸送材料は単独でも用いられるが、上記電子輸送材料の２種以上を混合して用いたり、その他の電子輸送材料の一種以上を上記の電子輸送材料に混合して用いても構わない。
【０１１７】
好ましい電子輸送材料としては、特に限定されるものではないが、具体的には以下のような例が挙げられる。
【０１１８】
【化３０】
2012153725.tif 000031
【０１１９】
これら以外にも、国際公開第２００４−６３１５９号、国際公開第２００３−６０９５６号、Appl. Phys. Lett. 74, 865 (1999)、Org. Electron. 4, 113 (2003)、国際公開第２０１０−１１３７４３号、国際公開第２０１０−１８１７号等に開示された電子輸送材料も用いることができる。
【０１２０】
上記電子輸送材料は単独でも用いられるが、上記電子輸送材料の２種以上を混合して用いたり、その他の電子輸送材料の一種以上を上記の電子輸送材料に混合して用いても構わない。また、ドナー性化合物を含有してもよい。ここで、ドナー性化合物とは電子注入障壁の改善により、陰極または電子注入層からの電子輸送層への電子注入を容易にし、さらに電子輸送層の電気伝導性を向上させる化合物である。
【０１２１】
ドナー性化合物の好ましい例としては、アルカリ金属、アルカリ金属を含有する無機塩、アルカリ金属と有機物との錯体、アルカリ土類金属、アルカリ土類金属を含有する無機塩またはアルカリ土類金属と有機物との錯体などが挙げられる。アルカリ金属、アルカリ土類金属の好ましい種類としては、低仕事関数で電子輸送能向上の効果が大きいリチウム、ナトリウム、カリウム、ルビジウム、セシウムといったアルカリ金属や、マグネシウム、カルシウム、セリウム、バリウムといったアルカリ土類金属が挙げられる。
【０１２２】
また、真空中での蒸着が容易で取り扱いに優れることから、金属単体よりも無機塩、あるいは有機物との錯体の状態であることが好ましい。さらに、大気中での取扱を容易にし、添加濃度の制御のし易さの点で、有機物との錯体の状態にあることがより好ましい。無機塩の例としては、LiO、Li2O等の酸化物、窒化物、LiF、NaF、KF等のフッ化物、Li2CO3、Na2CO3、K2CO3、Rb2CO3、Cs2CO3等の炭酸塩などが挙げられる。また、アルカリ金属またはアルカリ土類金属の好ましい例としては、大きな低電圧駆動効果が得られるという観点ではリチウム、セシウムが挙げられる。また、有機物との錯体における有機物の好ましい例としては、キノリノール、ベンゾキノリノール、ピリジルフェノール、フラボノール、ヒドロキシイミダゾピリジン、ヒドロキシベンズアゾール、ヒドロキシトリアゾールなどが挙げられる。中でも、より発光素子の低電圧化の効果が大きいという観点ではアルカリ金属と有機物との錯体が好ましく、さらに合成のしやすさ、熱安定性という観点からリチウムと有機物との錯体がより好ましく、比較的安価で入手できるリチウムキノリノールが特に好ましい。
【０１２３】
電子輸送層のイオン化ポテンシャルは、特に限定されないが、好ましくは５．６ｅＶ以上８．０ｅＶ以下であり、より好ましくは６．０ｅＶ以上７．５ｅＶ以下である。
【０１２４】
発光素子を構成する上記各層の形成方法は、抵抗加熱蒸着、電子ビーム蒸着、スパッタリング、分子積層法、コーティング法など特に限定されないが、通常は、素子特性の点から抵抗加熱蒸着または電子ビーム蒸着が好ましい。
【０１２５】
有機層の厚みは、発光物質の抵抗値にもよるので限定することはできないが、１〜１０００ｎｍであることが好ましい。発光層、電子輸送層、正孔輸送層の膜厚はそれぞれ、好ましくは１ｎｍ以上２００ｎｍ以下であり、さらに好ましくは５ｎｍ以上１００ｎｍ以下である。
【０１２６】
本発明の発光素子は、電気エネルギーを光に変換できる機能を有する。ここで電気エネルギーとしては主に直流電流が使用されるが、パルス電流や交流電流を用いることも可能である。電流値および電圧値は特に制限はないが、素子の消費電力や寿命を考慮すると、できるだけ低いエネルギーで最大の輝度が得られるよう選ばれるべきである。
【０１２７】
本発明の発光素子は、例えば、マトリクスおよび／またはセグメント方式で表示するディスプレイとして好適に用いられる。
【０１２８】
マトリクス方式とは、表示のための画素が格子状やモザイク状など二次元的に配置され、画素の集合で文字や画像を表示する。画素の形状やサイズは用途によって決まる。例えば、パソコン、モニター、テレビの画像および文字表示には、通常一辺が３００μｍ以下の四角形の画素が用いられ、また、表示パネルのような大型ディスプレイの場合は、一辺がｍｍオーダーの画素を用いることになる。モノクロ表示の場合は、同じ色の画素を配列すればよいが、カラー表示の場合には、赤、緑、青の画素を並べて表示させる。この場合、典型的にはデルタタイプとストライプタイプがある。そして、このマトリクスの駆動方法は、線順次駆動方法やアクティブマトリクスのどちらでもよい。線順次駆動はその構造が簡単であるが、動作特性を考慮した場合、アクティブマトリクスの方が優れる場合があるので、これも用途によって使い分けることが必要である。
【０１２９】
本発明におけるセグメント方式とは、予め決められた情報を表示するようにパターンを形成し、このパターンの配置によって決められた領域を発光させる方式である。例えば、デジタル時計や温度計における時刻や温度表示、オーディオ機器や電磁調理器などの動作状態表示および自動車のパネル表示などが挙げられる。そして、前記マトリクス表示とセグメント表示は同じパネルの中に共存していてもよい。
【０１３０】
本発明の発光素子は、各種機器等のバックライトとしても好ましく用いられる。バックライトは、主に自発光しない表示装置の視認性を向上させる目的に使用され、液晶表示装置、時計、オーディオ装置、自動車パネル、表示板および標識などに使用される。特に、液晶表示装置、中でも薄型化が検討されているパソコン用途のバックライトに本発明の発光素子は好ましく用いられ、従来のものより薄型で軽量なバックライトを提供できる。
【実施例】
【０１３１】
以下、実施例をあげて本発明を説明するが、本発明はこれらの実施例によって限定されるものではない。なお、下記の各実施例にある化合物の番号は上記に記載した化合物の番号を指すものである。【０１３２】
合成例１
化合物［６］の合成
３−ブロモカルバゾール２０．９ｇ、フェニルカルバゾール−３−ボロン酸１５．０ｇ、酢酸パラジウム３６６ｍｇ、トリス（２−メチルフェニル）ホスフィン３００ｍｇ、２Ｍ炭酸カリウム水溶液１０５ｍｌ、ジメトキシエタン２６０ｍｌの混合溶液を窒素気流下、６時間還流した。室温に冷却した後、トルエン５００ｍｌで抽出した。有機層を水１００ｍｌで２回洗浄し、硫酸マグネシウムで乾燥後、エバポレートした。得られた濃縮物をシリカゲルカラムクロマトグラフィーにより精製し、真空乾燥した後、９−フェニル−９H，９’H−３，３’−ビカルバゾール１３．５ｇを得た。【０１３３】
次に、１，３−ジブロモ−５−クロロベンゼン２０．０ｇ、フェニルボロン酸１９．８ｇ、ビス（トリフェニルホスフィン）パラジウム（II）ジクロリド５１９ｍｇ、１．５Ｍ炭酸ナトリウム水溶液２１７ｍｌ、ジメトキシエタン３７０ｍｌの混合溶液を窒素気流下、４時間還流した。室温に冷却した後、トルエン５００ｍｌで抽出した。有機層を水２５０ｍｌで３回洗浄し、硫酸マグネシウムで乾燥後、エバポレートした。得られた濃縮物をシリカゲルカラムクロマトグラフィーにより精製し、真空乾燥した後、５’−クロロ−（１，1’，3’，1’’）ターフェニル１３．０ｇを得た。【０１３４】
次に、９−フェニル−９H，９’H−３，３’−ビカルバゾール１０．０ｇ、５’−クロロ−（１，1’，3’，1’’）ターフェニル７．８ｇ、ビス（ジベンジリデンアセトン）パラジウム４２３ｍｇ、トリ−ｔ−ブチルホスホニウムテトラフルオロほう酸塩１９１ｍｇ、ナトリウムｔｅｒｔ−ブトキシド３．２９ｇとｏ−キシレン２４５ｍｌの混合溶液を窒素気流下、還流下で３時間加熱攪拌した。室温に冷却した後、トルエン３００ｍｌで抽出した。有機層を水２５０ｍｌで３回洗浄し、硫酸マグネシウムで乾燥後、エバポレートした。得られた濃縮物をシリカゲルカラムクロマトグラフィーにより精製し、エバポレートして得られた固体を真空乾燥した後、白色固体１２．１ｇを得た。【０１３５】
得られた粉末の１Ｈ−ＮＭＲ分析結果は次の通りであり、上記で得られた白色固体が化合物［６］であることが確認された。
１Ｈ−ＮＭＲ（ＣＤＣl３（d=ppm））：７．４２−７．７２（ｍ，２０Ｈ），７．７３−７．８５（ｍ，８Ｈ），７．９３−７．９４（ｍ，１Ｈ），８．４７（ｔ，１Ｈ），８．４８−８．４９（ｍ，２Ｈ）。【０１３６】
なお、この化合物［６］は、油拡散ポンプを用いて１×１０−３Ｐａの圧力下、約３３０℃で昇華精製を行ってから発光素子材料として使用した。ＨＰＬＣ純度（測定波長２５４ｎｍにおける面積％）は昇華精製前が９９．７％、昇華精製後が９９．９％であった。【０１３７】
合成例２
化合物［１５６］の合成
２−ブロモニトロベンゼン２０ｇ、４−クロロフェニルボロン酸１７ｇ、リン酸三カリウム４５ｇ、テトラブチルアンモニウムブロミド６．９ｇ、酢酸パラジウム４８０ｍｇとジメチルホルムアミド５００ｍｌの混合溶液を窒素気流下、１３０℃で５時間加熱撹拌した。室温に冷却した後、水１００ｍｌを注入し、トルエン１５０ｍｌで抽出した。有機層を水１００ｍｌで３回洗浄し、硫酸マグネシウムで乾燥後、エバポレートした。シリカゲルカラムクロマトグラフィーで精製し、真空乾燥後、２−（４−クロロフェニル）ニトロベンゼン２２ｇを得た。【０１３８】
次に、２−（４−クロロフェニル）ニトロベンゼン２２ｇ、トリフェニルホスフィン６１ｇとｏ−ジクロロベンゼン１９０ｍｌの混合溶液を窒素気流下、６時間還流した。室温に冷却した後、減圧下でｏ−ジクロロベンゼンを留去し、シリカゲルカラムクロマトグラフィーで精製し、真空乾燥後、２−クロロ−９Ｈ−カルバゾール１７．７ｇを得た。【０１３９】
次に、２−クロロ−９Ｈ−カルバゾール１７．７ｇ、ヨードベンゼン２２ｇ、銅粉２０ｇと炭酸カリウム４３ｇ、ジメチルホルムアミド２００ｍｌの混合溶液を窒素気流下、１４０℃で１６時間加熱攪拌した。室温に冷却した後、酢酸エチル５０ｍｌを加え、セライトろ過した。得られたろ液に飽和塩化アンモニウム水溶液を加えてしばらく撹拌した後に、酢酸エチルとヘキサンを用いて抽出した。硫酸マグネシウムで乾燥後、エバポレートした。シリカゲルカラムクロマトグラフィーで精製し、真空乾燥後、２−クロロ−９−フェニル−９Ｈ−カルバゾール１４ｇを得た。【０１４０】
次に、２−クロロ−９−フェニル−９Ｈ−カルバゾール１４ｇ、ビス（ピナコラート）ジボロン１５．４ｇ、酢酸カリウム１４．８ｇとジオキサン１００ｍｌとトリス（ジベンジリデンアセトン）ジパラジウム（０）０．５８ｇと２−ジシクロヘキシルホスフィノ−２’４’６’−トリイソプロピルビフェニル９６１ｍｇの混合溶液を窒素気流下、７時間還流した。室温に冷却した後、トルエンで抽出した。 有機層を水で３回洗浄し、硫酸マグネシウムで乾燥後、エバポレートした。得られた濃縮物をシリカゲルカラムクロマトグラフィーにより精製し、真空乾燥した後、９−フェニル−２−（４，４，５，５−テトラメチル−１，３，２−ジオキサボロラン−２−イル）−９Ｈ−カルバゾール１６ｇを得た。【０１４１】
次に、３−ブロモカルバゾール４．０ｇ、９−フェニル−２−（４，４，５，５−テトラメチル−１，３，２−ジオキサボロラン−２−イル）−９Ｈ−カルバゾール６．６ｇ、２Ｍ炭酸カリウム水溶液１８ｍｌ、１，２−ジメトキシエタン８０ｍｌと酢酸パラジウム７２ｍｇとトリス（２−メチルフェニル）ホスフィン２４３ｍｇの混合溶液を窒素気流下、６時間還流した。室温に冷却した後、トルエンで抽出した。 有機層を水で２回洗浄し、硫酸マグネシウムで乾燥後、エバポレートした。得られた濃縮物をシリカゲルカラムクロマトグラフィーにより精製し、真空乾燥した後、９−フェニル−９Ｈ，９’Ｈ−２，３’−ビカルバゾール５．２ｇを得た。【０１４２】
次に、９−フェニル−９Ｈ，９’Ｈ−２，３’−ビカルバゾール１．５ｇ、５’−クロロ−（１，1’，3’，1’’）ターフェニル１．１ｇ、ビス（ジベンジリデンアセトン）パラジウム６５ｍｇ、トリ−ｔ−ブチルホスホニウムテトラフルオロほう酸塩２９ｍｇ、ナトリウムｔｅｒｔ−ブトキシド５６４ｍｇとｏ−キシレン３７ｍｌの混合溶液を窒素気流下、還流下で６時間加熱攪拌した。室温に冷却した後、トルエン１００ｍｌで抽出した。有機層を水５０ｍｌで３回洗浄し、硫酸マグネシウムで乾燥後、エバポレートした。得られた濃縮物をシリカゲルカラムクロマトグラフィーにより精製し、エバポレートして得られた固体を真空乾燥した後、白色固体２．０ｇを得た。【０１４３】
得られた粉末の１Ｈ−ＮＭＲ分析結果は次の通りであり、上記で得られた白色固体が化合物［１５６］であることが確認された。
１Ｈ−ＮＭＲ（ＣＤＣl３（d=ppm））：７．４１−７．７３（ｍ，２５Ｈ），７．８０−７．８１（ｄ，２Ｈ），７．９１−７．９３（ｔ，１Ｈ），８．１７−８．２５（ｍ，３Ｈ），８．４０−８．４１（ｍ，１Ｈ）。【０１４４】
なお、この化合物［１５６］は、油拡散ポンプを用いて１×１０−３Ｐａの圧力下、約３３０℃で昇華精製を行ってから発光素子材料として使用した。ＨＰＬＣ純度（測定波長２５４ｎｍにおける面積％）は昇華精製前が９９．８％、昇華精製後が９９．９％であった。【０１４５】
合成例３
化合物［１７６］の合成
３−ブロモカルバゾール２０．９ｇ、９−フェニルカルバゾール−３−ボロン酸１５．０ｇ、酢酸パラジウム３６６ｍｇ、トリス（２−メチルフェニル）ホスフィン３００ｍｇ、２Ｍ炭酸カリウム水溶液１０５ｍｌ、ジメトキシエタン２６０ｍｌの混合溶液を窒素気流下、６時間還流した。室温に冷却した後、テトラヒドロフラン５００ｍｌで抽出した。有機層を飽和食塩水１００ｍｌで２回洗浄し、硫酸マグネシウムで乾燥後、エバポレートした。得られた濃縮物をｏ−キシレン再結晶により精製し、真空乾燥した後、９−フェニル−９H，９’H−３，３’−ビカルバゾール１３．５ｇを得た。【０１４６】
次に、１，３−ジブロモ−５−クロロベンゼン１０．０ｇ、フェニル−ｄ５−ボロン酸９．９ｇ、ビス（トリフェニルホスフィン）パラジウム（II）ジクロリド１３０ｍｇ、２．０Ｍ炭酸ナトリウム水溶液７８ｍｌ、ジメトキシエタン１８５ｍｌの混合溶液を窒素気流下、４時間還流した。室温に冷却した後、トルエン３００ｍｌで抽出した。有機層を水２００ｍｌで３回洗浄し、硫酸マグネシウムで乾燥後、エバポレートした。得られた濃縮物をシリカゲルカラムクロマトグラフィーにより精製し、真空乾燥した後、中間体８．５ｇを得た。【０１４７】
次に、９−フェニル−９H，９’H−３，３’−ビカルバゾール５．０ｇ、上記中間体４．０ｇ、ビス（ジベンジリデンアセトン）パラジウム７０ｍｇ、ジ−ｔ−ブチル（２，２−ジフェニル−1−メチル−1−シクロプロピル）ホスフィン８６ｍｇ、ナトリウムｔｅｒｔ−ブトキシド１．６５ｇとｏ−キシレン６１ｍｌの混合溶液を窒素気流下、還流下で２時間加熱攪拌した。室温に冷却した後、トルエン３００ｍｌで抽出した。有機層を水２５０ｍｌで３回洗浄し、硫酸マグネシウムで乾燥後、エバポレートした。得られた濃縮物をシリカゲルカラムクロマトグラフィーにより精製し、エバポレートして得られた固体を真空乾燥した後、白色固体６．１ｇを得た。【０１４８】
得られた粉末の１Ｈ−ＮＭＲ分析結果は次の通りであり、上記で得られた白色固体が化合物［１７６］であることが確認された。
１Ｈ−ＮＭＲ（ＣＤＣl３（d=ppm））：７．３０−７．６７（ｍ，１３Ｈ），７．７８−７．８５（ｍ，４Ｈ），７．９３−７．９４（ｔ，１Ｈ），８．２４−８．２９（ｔ，２Ｈ），８．４７−８．４９（ｍ，２Ｈ）。【０１４９】
なお、この化合物［１７６］は、油拡散ポンプを用いて１×１０−３Ｐａの圧力下、約３３０℃で昇華精製を行ってから発光素子材料として使用した。ＨＰＬＣ純度（測定波長２５４ｎｍにおける面積％）は昇華精製前が９９．６％、昇華精製後が９９．９％であった。【０１５０】
合成例４
化合物［１７０］の合成
フェニルボロン酸の代わりに４−メチルフェニルボロン酸を用いた以外は合成例１と同様の方法で合成し、白色固体を得た。得られた粉末の１Ｈ−ＮＭＲ分析結果は次の通りであり、上記で得られた白色固体が化合物［１７０］であることが確認された。
１Ｈ−ＮＭＲ（ＣＤＣl３（d=ppm））：２．４３（ｓ，６Ｈ），７．２９−８．２３（ｍ，２６Ｈ），８．２５−８．４６（ｍ，２Ｈ），８．４７（ｓ，２Ｈ）。【０１５１】
なお、この化合物［１７０］は、油拡散ポンプを用いて１×１０−３Ｐａの圧力下、約３４０℃で昇華精製を行ってから発光素子材料として使用した。ＨＰＬＣ純度（測定波長２５４ｎｍにおける面積％）は昇華精製前が９９．７％、昇華精製後が９９．９％であった。【０１５２】
合成例５
化合物［１９３］の合成
フェニルボロン酸の代わりに４−フルオロフェニルボロン酸を用いた以外は合成例１と同様の方法で合成し、白色固体を得た。得られた粉末の１Ｈ−ＮＭＲ分析結果は次の通りであり、上記で得られた白色固体が化合物［１９３］であることが確認された。
１Ｈ−ＮＭＲ（ＣＤＣl３（d=ppm））：７．１８−７．２１（ｍ，４Ｈ），７．３２−７．３７（ｍ，２Ｈ），７．４４−７．５６（ｍ，６Ｈ），７．６１−７．７７（ｍ，９Ｈ），７．７７−８．８２（ｍ，５Ｈ），８．２４−８．２８（ｍ，２Ｈ），８．４７−８．４９（ｍ，２Ｈ）。【０１５３】
なお、この化合物［１９３］は、油拡散ポンプを用いて１×１０−３Ｐａの圧力下、約３４０℃で昇華精製を行ってから発光素子材料として使用した。ＨＰＬＣ純度（測定波長２５４ｎｍにおける面積％）は昇華精製前が９９．７％、昇華精製後が９９．９％であった。【０１５４】
合成例６
化合物［１９８］の合成
カルバゾール３．２ｇ、５’−クロロ−（１，1’，3’，1’’）ターフェニル６．０ｇ、ビス（ジベンジリデンアセトン）パラジウム１０９ｍｇ、ジ−ｔ−ブチル（２，２−ジフェニル−1−メチル−1−シクロプロピル）ホスフィン１３４ｍｇ、ナトリウムｔｅｒｔ−ブトキシド２．５ｇとｏ−キシレン９０ｍｌの混合溶液を窒素気流下、還流下で２時間加熱攪拌した。室温に冷却した後、トルエン１００ｍｌで抽出した。有機層を水５０ｍｌで３回洗浄し、硫酸マグネシウムで乾燥後、エバポレートした。得られた濃縮物をシリカゲルカラムクロマトグラフィーにより精製し、真空乾燥した後、９−（［１，１’：３’，１’’−ターフェニル］−５’−イル）−９Ｈ−カルバゾール６．９ｇを得た。【０１５５】
次に、９−（［１，１’：３’，１’’−ターフェニル］−５’−イル）−９Ｈ−カルバゾール６．９ｇ、Ｎ−ブロモスクシンイミド３．１ｇと脱気したジメチルホルムアミド１７４ｍｌの混合溶液を窒素気流下、６０℃で３時間加熱撹拌した。室温に冷却した後、トルエン１００ｍｌで抽出した。有機層を水５０ｍｌで３回洗浄し、硫酸マグネシウムで乾燥後、エバポレートした。得られた濃縮物（９−（［１，１’：３’，１’’−ターフェニル］−５’−イル）−３−ブロモ−９Ｈ−カルバゾール）７．５ｇを精製することなく、真空乾燥した後、次の反応に用いた。【０１５６】
次に、９−（［１，１’：３’，１’’−ターフェニル］−５’−イル）−３−ブロモ−９Ｈ−カルバゾール３ｇ、カルバゾール１．１６ｇ、ビス（ジベンジリデンアセトン）パラジウム３６ｍｇ、ジ−ｔ−ブチル（２，２−ジフェニル−1−メチル−1−シクロプロピル）ホスフィン４４ｍｇ、ナトリウムｔｅｒｔ−ブトキシド８４８ｍｇとｏ−キシレン３２ｍｌの混合溶液を窒素気流下、還流下で６時間加熱攪拌した。室温に冷却した後、トルエン１００ｍｌで抽出した。有機層を水５０ｍｌで３回洗浄し、硫酸マグネシウムで乾燥後、エバポレートした。得られた濃縮物をシリカゲルカラムクロマトグラフィーにより精製し、エバポレートして得られた固体を真空乾燥した後、白色固体１．５ｇを得た。【０１５７】
得られた粉末の１Ｈ−ＮＭＲ分析結果は次の通りであり、上記で得られた白色固体が化合物［１９８］であることが確認された。
１Ｈ−ＮＭＲ（ＣＤＣl３（d=ppm））：７．１２−７．２４（ｍ，２Ｈ），７．２５−７．６１（ｍ，１５Ｈ），７．７０−７．７６（ｍ，４Ｈ），７．８５−７．８６（ｍ，２Ｈ），７．９５−７．９７（ｍ，１Ｈ），８．１２−８．２０（ｍ，３Ｈ），８．３０−８．３１（ｄ，１Ｈ）。【０１５８】
なお、この化合物［１９８］は、油拡散ポンプを用いて１×１０−３Ｐａの圧力下、約３００℃で昇華精製を行ってから発光素子材料として使用した。ＨＰＬＣ純度（測定波長２５４ｎｍにおける面積％）は昇華精製前が９９．７％、昇華精製後が９９．９％であった。【０１５９】
実施例１
ＩＴＯ透明導電膜を５０ｎｍ堆積させたガラス基板（ジオマテック（株）製、１１Ω／□、スパッタ品）を３８×４６ｍｍに切断し、エッチングを行った。得られた基板を “セミコクリーン５６”（商品名、フルウチ化学（株）製）で１５分間超音波洗浄してから、超純水で洗浄した。この基板を素子を作製する直前に１時間ＵＶ−オゾン処理し、真空蒸着装置内に設置して、装置内の真空度が５×１０−４Ｐａ以下になるまで排気した。抵抗加熱法によって、正孔注入層としてＨＩ−１を１０ｎｍ蒸着した。次に、第一正孔輸送層として、ＨＴ−１を１１０ｎｍ蒸着した。次に、第二正孔輸送層として、化合物［６］を１０ｎｍ蒸着した。次に、発光層として、ホスト材料に化合物Ｈ−１を、ドーパント材料に化合物Ｄ−１を用い、ドーパント材料のドープ濃度が５重量％になるようにして４０ｎｍの厚さに蒸着した。次に、電子輸送層として、化合物Ｅ−１を２０ｎｍの厚さに積層した。【０１６０】
次に、フッ化リチウムを０．５ｎｍ、アルミニウムを６０ｎｍ蒸着して陰極とし、５×５ｍｍ角の素子を作製した。ここでいう膜厚は、水晶発振式膜厚モニター表示値である。この発光素子を１０ｍＡ／ｃｍ２で直流駆動したところ、発光効率５．２ｌｍ／Ｗの青色発光が得られた。この発光素子を１０ｍＡ／ｃｍ２の直流で連続駆動したところ、１６００時間で輝度半減した。なお化合物ＨＩ−１、ＨＴ−１、Ｈ−１、Ｄ−１、Ｅ−１は以下に示す化合物である。【０１６１】
【化３１】
2012153725.tif 000032
【０１６２】
実施例２〜４
第二正孔輸送層として表１に記載した材料を用いたこと以外は実施例１と同様にして発光素子を作製した。各実施例の結果は表１に示した。【０１６３】
比較例１〜６
第二正孔輸送層として表１に記載した材料を用いたこと以外は実施例１と同様にして発光素子を作製し、評価した。結果を表１に示す。なお、ＨＴ−２〜ＨＴ−７は以下に示す化合物である。【０１６４】
【化３２】
2012153725.tif 000033
【０１６５】
実施例５
ＩＴＯ透明導電膜を５０ｎｍ堆積させたガラス基板（ジオマテック（株）製、１１Ω／□、スパッタ品）を３８×４６ｍｍに切断し、エッチングを行った。得られた基板を “セミコクリーン５６”（商品名、フルウチ化学（株）製）で１５分間超音波洗浄してから、超純水で洗浄した。この基板を素子を作製する直前に１時間ＵＶ−オゾン処理し、真空蒸着装置内に設置して、装置内の真空度が５×１０−４Ｐａ以下になるまで排気した。抵抗加熱法によって、正孔注入層としてＨＩ−１を１０ｎｍ蒸着した。次に、第一正孔輸送層として、ＨＴ−１を１１０ｎｍ蒸着した。次に、第二正孔輸送層として、化合物［６］を１０ｎｍ蒸着した。次に、発光層として、ホスト材料に化合物Ｈ−２を、ドーパント材料に化合物Ｄ−２を用い、ドーパント材料のドープ濃度が１０重量％になるようにして４０ｎｍの厚さに蒸着した。次に、有機化合物（Ｅ−２）とドナー性化合物（リチウムキノリノール）を蒸着速度比１：１(=0.05nm/s：0.05nm/s)で混合した層を、電子輸送層として１０ｎｍの厚さに積層した。【０１６６】
次に、リチウムキノリノールを１ｎｍ蒸着した後、マグネシウムと銀の共蒸着膜を蒸着速度比がマグネシウム：銀＝１０：１(=0.5nm/s：0.05nm/s)で１００ｎｍ蒸着して陰極とし、５×５ｍｍ角の素子を作製した。ここで言う膜厚は、水晶発振式膜厚モニター表示値である。この発光素子を１０ｍＡ／ｃｍ２で直流駆動したところ、発光効率１４．０ｌｍ／Ｗの緑色発光が得られた。この発光素子を１０ｍＡ／ｃｍ２の直流で連続駆動したところ、１５００時間で輝度半減した。なおＨ−２、Ｄ−２、Ｅ−２は以下に示す化合物である。【０１６７】
【化３３】
2012153725.tif 000034
【０１６８】
実施例６〜８
第二正孔輸送層、ホスト材料、ドーパント材料として表２に記載した材料を用いたこと以外は実施例５と同様にして発光素子を作製し、評価した。結果を表２に示す。【０１６９】
比較例７〜１１
第二正孔輸送層、ホスト材料、ドーパント材料として表２に記載した化合物を用いたこと以外は実施例５と同様にして発光素子を作製し、評価した。結果を表２に示す。【０１７０】
実施例９
ＩＴＯ透明導電膜を５０ｎｍ堆積させたガラス基板（ジオマテック（株）製、１１Ω／□、スパッタ品）を３８×４６ｍｍに切断し、エッチングを行った。得られた基板を “セミコクリーン５６”（商品名、フルウチ化学（株）製）で１５分間超音波洗浄してから、超純水で洗浄した。この基板を素子を作製する直前に１時間ＵＶ−オゾン処理し、真空蒸着装置内に設置して、装置内の真空度が５×１０−４Ｐａ以下になるまで排気した。抵抗加熱法によって、正孔注入層としてＨＩ−１を１０ｎｍ蒸着した。次に、正孔輸送層として、ＨＴ−１を１２５ｎｍ蒸着した。次に、発光層として、ホスト材料に化合物［６］を、ドーパント材料に化合物Ｄ−２を用い、ドーパント材料のドープ濃度が１０重量％になるようにして４０ｎｍの厚さに蒸着した。次に、電子輸送層として、化合物Ｅ−１を２０ｎｍの厚さに積層した。【０１７１】
次に、フッ化リチウムを０．５ｎｍ、アルミニウムを６０ｎｍ蒸着して陰極とし、５×５ｍｍ角の素子を作製した。ここでいう膜厚は、水晶発振式膜厚モニター表示値である。この発光素子を１０ｍＡ／ｃｍ２で直流駆動したところ、発光効率１９．０ｌｍ／Ｗの緑色発光が得られた。この発光素子を１０ｍＡ／ｃｍ２の直流で連続駆動したところ、１６００時間で輝度半減した。【０１７２】
実施例１０〜１１
正孔輸送層、ホスト材料、ドーパント材料として表３に記載した材料を用いたこと以外は実施例９と同様に発光素子を作製し、評価した。結果を表３に示す。【０１７３】
比較例１２〜１８
正孔輸送層、ホスト材料、ドーパント材料として表３に記載した化合物を用いたこと以外は実施例９と同様にして発光素子を作製し、評価した。結果を表３に示す。なお化合物Ｈ−３、Ｈ−４、Ｈ−５、Ｈ−６は以下に示す化合物である。【０１７４】
【化３４】
2012153725.tif 000035
【０１７５】
実施例１２
ＩＴＯ透明導電膜を５０ｎｍ堆積させたガラス基板（ジオマテック（株）製、１１Ω／□、スパッタ品）を３８×４６ｍｍに切断し、エッチングを行った。得られた基板を “セミコクリーン５６”（商品名、フルウチ化学（株）製）で１５分間超音波洗浄してから、超純水で洗浄した。この基板を素子を作製する直前に１時間ＵＶ−オゾン処理し、真空蒸着装置内に設置して、装置内の真空度が５×１０−４Ｐａ以下になるまで排気した。抵抗加熱法によって、正孔注入層としてＨＩ−１を１０ｎｍ蒸着した。次に、第一正孔輸送層として、ＨＴ−７を９０ｎｍ蒸着した。次に、第二正孔輸送層として、化合物［６］を３０ｎｍ蒸着した。次に、発光層として、ホスト材料に化合物Ｈ−７を、ドーパント材料に化合物Ｄ−３を用い、ドーパント材料のドープ濃度が４重量％になるようにして３０ｎｍの厚さに蒸着した。次に、電子輸送層として、化合物Ｅ−１を３５ｎｍの厚さに積層した。【０１７６】
次に、フッ化リチウムを０．５ｎｍ、アルミニウムを６０ｎｍ蒸着して陰極とし、５×５ｍｍ角の素子を作製した。ここでいう膜厚は、水晶発振式膜厚モニター表示値である。この発光素子を１０ｍＡ／ｃｍ２で直流駆動したところ、発光効率１０．３ｌｍ／Ｗの赤色発光が得られた。この発光素子を１０ｍＡ／ｃｍ２の直流で連続駆動したところ、１５００時間で輝度半減した。なお化合物Ｈ−７、Ｄ−３は以下に示す化合物である。【０１７７】
【化３５】
2012153725.tif 000036
【０１７８】
実施例１３〜２２
第二正孔輸送層、ホスト材料、ドーパント材料として表４に記載した材料を用いたこと以外は実施例１２と同様に発光素子を作製し、評価した。結果を表４に示す。【０１７９】
比較例１９〜２２
第二正孔輸送層、ホスト材料、ドーパント材料として表４に記載した化合物を用いたこと以外は実施例１２と同様にして発光素子を作製し、評価した。結果を表４に示す。【０１８０】
実施例２３
ＩＴＯ透明導電膜を５０ｎｍ堆積させたガラス基板（ジオマテック（株）製、１１Ω／□、スパッタ品）を３８×４６ｍｍに切断し、エッチングを行った。得られた基板を “セミコクリーン５６”（商品名、フルウチ化学（株）製）で１５分間超音波洗浄してから、超純水で洗浄した。この基板を素子を作製する直前に１時間ＵＶ−オゾン処理し、真空蒸着装置内に設置して、装置内の真空度が５×１０−４Ｐａ以下になるまで排気した。抵抗加熱法によって、正孔注入層としてＨＩ−１を１０ｎｍ蒸着した。次に、第一正孔輸送層として、ＨＴ−８を８０ｎｍ蒸着した。次に、第二正孔輸送層として、化合物［６］を１０ｎｍ蒸着した。次に、発光層として、ホスト材料に化合物Ｈ−８を、ドーパント材料に化合物Ｄ−４を用い、ドーパント材料のドープ濃度が１０重量％になるようにして３０ｎｍの厚さに蒸着した。次に、有機化合物（Ｅ−２）とドナー性化合物（Ｌｉｑ：リチウムキノリノール）を蒸着速度比１：１(=0.05nm/s：0.05nm/s)で混合した層を、電子輸送層として３５ｎｍの厚さに積層した。【０１８１】
次に、リチウムキノリノールを１ｎｍ蒸着した後、マグネシウムと銀の共蒸着膜を蒸着速度比がマグネシウム：銀＝１０：１(=0.5nm/s：0.05nm/s)で１００ｎｍ蒸着して陰極とし、５×５ｍｍ角の素子を作製した。ここで言う膜厚は、水晶発振式膜厚モニター表示値である。この発光素子を１０ｍＡ／ｃｍ２で直流駆動したところ、発光効率５０．０ｌｍ／Ｗの緑色発光が得られた。この発光素子を１０ｍＡ／ｃｍ２の直流で連続駆動したところ、５５００時間で輝度半減した。なおＨＴ−８、Ｈ−８、Ｄ−４は以下に示す化合物である。【０１８２】
【化３６】
2012153725.tif 000037
【０１８３】
実施例２４〜２５
第二正孔輸送層として表５に記載した材料を用いたこと以外は実施例２３と同様に発光素子を作製し、評価した。結果を表５に示す。【０１８４】
比較例２３〜２７
第二正孔輸送層として表５に記載した化合物を用いたこと以外は実施例２３と同様にして発光素子を作製し、評価した。結果を表５に示す。【０１８５】
実施例２６〜２８
正孔注入層として、化合物ＨＩ−１の代わりに化合物ＨＴ−８と化合物ＨＩ−２を用い、化合物ＨＴ−８に対して化合物ＨＩ−２のドープ濃度が５重量％になるようにして１０ｎｍ蒸着したこと以外は実施例２３と同様にして発光素子を作製した。結果を表５に示す。なお、ＨＩ−２は以下に示す化合物である。【０１８６】
【化３７】
2012153725.tif 000038
【０１８７】
実施例２９〜３１
ホスト材料に化合物Ｈ−８の代わりに化合物Ｈ−８と化合物Ｈ−９の混合ホスト（化合物Ｈ−８と化合物Ｈ−９の共蒸着膜を蒸着速度比が１：１で蒸着、さらにドーパントが蒸着される）を用いたこと以外は実施例２６〜２８と同様にして発光素子を作製した。結果を表５に示す。なお、Ｈ−９は以下に示す化合物である。【０１８８】
【化３８】
2012153725.tif 000039
【０１８９】
実施例３２〜３４
正孔注入層として、化合物ＨＩ−１の代わりに化合物ＨＩ−３を用いたこと以外は実施例２３〜２５と同様にして発光素子を作製した。結果を表５に示す。なお、ＨＩ−３は以下に示す化合物である。【０１９０】
【化３９】
2012153725.tif 000040
【０１９１】
実施例３５〜３７
電子輸送層として、化合物Ｅ−２とドナー性化合物（Ｌｉｑ：リチウムキノリノール）を混合した層の代わりに表５に記載した材料を用いた以外は実施例２６と同様にして発光素子を作製した。結果を表５に示す。なお、Ｅ−３〜Ｅ−５は以下に示す化合物である。【０１９２】
比較例２８〜２９
電子輸送層として、表５に記載した化合物を用いたこと以外は実施例３５と同様にして発光素子を作製し、評価した。結果を表９に示す。なお、Ｅ−６〜Ｅ−７は以下に示す化合物である。【０１９３】
【化４０】
2012153725.tif 000041
【０１９４】
実施例３８
電子輸送層として、化合物Ｅ−２とドナー性化合物（Ｌｉｑ：リチウムキノリノール）を混合した層の代わりに化合物Ｅ−２と化合物Ｅ−１を膜厚比１：１で３５ｎｍの厚さに積層して用いた以外は実施例２６と同様にして発光素子を作製した。結果を表５に示す。【０１９５】
実施例３９
電子輸送層として、化合物Ｅ−２とドナー性化合物（Ｌｉｑ：リチウムキノリノール）を混合した層の代わりに化合物Ｅ−３と化合物Ｅ−１を膜厚比１：１で３５ｎｍの厚さに積層して用いた以外は実施例２６と同様にして発光素子を作製した。結果を表５に示す。【０１９６】
実施例４０
電子輸送層として、化合物Ｅ−２とドナー性化合物（Ｌｉｑ：リチウムキノリノール）を混合した層の代わりに化合物Ｅ−４と化合物Ｅ−１を膜厚比１：１で３５ｎｍの厚さに積層して用いた以外は実施例２６と同様にして発光素子を作製した。結果を表５に示す。【０１９７】
実施例４１〜４３
第二正孔輸送層として表５に記載した材料を用いたこと以外は実施例２３と同様に発光素子を作製し、評価した。結果を表５に示す。【０１９８】
【表１】
2012153725.tif 000042
【０１９９】
【表２】
2012153725.tif 000043
【０２００】
【表３】
2012153725.tif 000044
【０２０１】
【表４】
2012153725.tif 000045
【０２０２】
【表５】
2012153725.tif 000046
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
下記一般式（１）で表されるカルバゾール骨格を有する化合物を含有することを特徴とする発光素子材料。
【化１】
2012153725.tif 000052
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および下記一般式（３）で表される基からなる群より選ばれる。Ｒ９およびＲ１０はアリール基またはヘテロアリール基である。ただし、Ｒ２〜Ｒ７は、そのうちいずれか一つが下記一般式（３）で表される基であり、一般式（３）におけるＲ５２〜Ｒ５７のうちいずれかの位置、もしくはＲ５９で表される基の中のいずれかの位置と連結する。なお、Ｒ２〜Ｒ７には、一般式（３）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。また、Ｒ１およびＲ８がアリール基およびヘテロアリール基である場合を除く。Ａは、下記一般式（２）で表される基である。
【化２】
2012153725.tif 000053
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
【化３】
2012153725.tif 000054
Ｒ５１〜Ｒ５９はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。ただし、Ｒ５２〜Ｒ５７のいずれか一つの位置、もしくはＲ５９で表される基の中のいずれかの位置は一般式（１）におけるＲ２〜Ｒ７のうちいずれかの位置と連結する。なお、Ｒ５１〜Ｒ５９には、一般式（１）におけるＲ２〜Ｒ７のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。また、Ｒ５１およびＲ５８がアリール基およびヘテロアリール基である場合を除く。また、Ｒ５９がヘテロアリール基である場合を除く。また、ＡとＲ５９は異なる基である。）
【請求項２】
下記一般式（１’）で表されるカルバゾール骨格を有する化合物を含有することを特徴とする発光素子材料。
【化４】
2012153725.tif 000055
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および下記一般式（３’）で表される基からなる群より選ばれる。Ｒ９およびＲ１０はアリール基またはヘテロアリール基である。ただし、Ｒ１〜Ｒ８は、そのうちいずれか一つが下記一般式（３’）で表される基であり、一般式（３’）におけるＲ５１〜Ｒ５８のうちいずれかの位置、もしくはＲ５９で表される基の中のいずれかの位置と連結する。なお、Ｒ１〜Ｒ８には、一般式（３’）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。Ａは、下記一般式（２’）で表される基である。
【化５】
2012153725.tif 000056
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
【化６】
2012153725.tif 000057
Ｒ５１〜Ｒ５８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。Ｒ５９はアリール基である。ただし、Ｒ５１〜Ｒ５８のいずれか一つの位置、もしくはＲ５９で表される基の中のいずれかの位置は一般式（１’）におけるＲ１〜Ｒ８のうちいずれかの位置と連結する。なお、Ｒ５１〜Ｒ５９には、一般式（１’）におけるＲ１〜Ｒ８のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。また、ＡとＲ５９は異なる基である。）
【請求項３】
前記一般式（１）または一般式（１’）において、Ｒ１１〜Ｒ１５の少なくとも２つがそれぞれ独立にフェニル基、アルキル基で置換されたフェニル基またはハロゲンで置換されたフェニル基であることを特徴とする請求項１または２記載の発光素子材料。
【請求項４】
下記一般式（４）で表されるカルバゾール骨格を有する化合物を含有することを特徴とする発光素子材料。
【化７】
2012153725.tif 000058
（Ｒ１６〜Ｒ２３はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ２４Ｒ２５および下記一般式（５）で表される基からなる群より選ばれる。Ｒ２４およびＲ２５はアリール基またはヘテロアリール基である。ただし、Ｒ１６〜Ｒ２３は、そのうちいずれか一つが下記一般式（５）で表される基であり、一般式（５）におけるＲ６２〜Ｒ７４のうちいずれかの位置と連結する。なお、Ｒ１６〜Ｒ２３には、一般式（５）で表される基である場合を除き、ジベンゾフラン骨格、ジベンゾチオフェン骨格およびカルバゾール骨格は含まれない。また、Ｒ１６〜Ｒ２５にはアントラセン骨格およびピレン骨格は含まれない。
【化８】
2012153725.tif 000059
Ｒ６２〜Ｒ７４はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ７５Ｒ７６からなる群より選ばれる。Ｒ７５およびＲ７６はアリール基またはヘテロアリール基である。ただし、Ｒ６２〜Ｒ７４のうちいずれか１つは一般式（４）におけるＲ１６〜Ｒ２３のうちいずれかの位置と連結する。なお、Ｒ６２〜Ｒ７４には、一般式（４）におけるＲ１６〜Ｒ２３のうちいずれかの位置と連結する場合を除き、ジベンゾフラン骨格、ジベンゾチオフェン骨格およびカルバゾール骨格は含まれない。また、Ｒ６２〜Ｒ７６にはアントラセン骨格およびピレン骨格は含まれない。また、Ｒ７１およびＲ７３がフェニル基で、かつ、Ｒ７０、Ｒ７２およびＲ７４が水素である場合を除く。）
【請求項５】
陽極と陰極の間に有機層が存在し、電気エネルギーにより発光する発光素子であって、前記陽極と陰極の間のいずれかの層に請求項１〜４のいずれか記載の発光素子材料を含有することを特徴とする発光素子。
【請求項６】
陽極と陰極の間に少なくとも正孔輸送層が存在し、電気エネルギーにより発光する素子であって、正孔輸送層に請求項１〜４のいずれか記載の発光素子材料を含有することを特徴とする発光素子。
【請求項７】
陽極と陰極の間に少なくとも正孔輸送層および発光層が存在し、電気エネルギーにより発光する素子であって、正孔輸送層に請求項１〜４のいずれか記載の発光素子材料を含有し、発光層に三重項発光材料を含有することを特徴とする発光素子。
【請求項８】
発光層がホスト材料と三重項発光性ドーパント材料を有し、請求項１〜４のいずれか記載の発光素子材料がホスト材料であることを特徴とする請求項７記載の発光素子。
【請求項９】
前記正孔輸送層と陽極の間に正孔注入層が存在し、正孔注入層がアクセプター性化合物を含有することを特徴とする請求項５〜８のいずれか記載の発光素子。
【請求項１０】
発光層と陰極の間に少なくとも電子輸送層が存在し、電子輸送層が、電子受容性窒素を含み、さらに炭素、水素、窒素、酸素、ケイ素、リンの中から選ばれる元素で構成されるヘテロアリール環構造を有する化合物を含有することを特徴とする請求項５〜９のいずれか記載の発光素子。
【手続補正２】
【補正対象書類名】明細書
【補正対象項目名】０００９
【補正方法】変更
【補正の内容】
【０００９】
【化１】
2012153725.tif 000060
【手続補正３】
【補正対象書類名】明細書
【補正対象項目名】００１０
【補正方法】変更
【補正の内容】
【００１０】
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および上記一般式（３）で表される基からなる群より選ばれる。Ｒ９およびＲ１０はアリール基またはヘテロアリール基である。ただし、Ｒ２〜Ｒ７は、そのうちいずれか一つが上記一般式（３）で表される基であり、一般式（３）におけるＲ５２〜Ｒ５７のうちいずれかの位置、もしくはＲ５９で表される基の中のいずれかの位置と連結する。なお、Ｒ２〜Ｒ７には、一般式（３）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。また、Ｒ１およびＲ８がアリール基およびヘテロアリール基である場合を除く。Ａは、上記一般式（２）で表される基である。
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
Ｒ５１〜Ｒ５９はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。ただし、Ｒ５２〜Ｒ５７のいずれか一つの位置、もしくはＲ５９で表される基の中のいずれかの位置は一般式（１）におけるＲ２〜Ｒ７のうちいずれかの位置と連結する。なお、Ｒ５１〜Ｒ５９には、一般式（１）におけるＲ２〜Ｒ７のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。また、Ｒ５１およびＲ５８がアリール基およびヘテロアリール基である場合を除く。また、Ｒ５９がヘテロアリール基である場合を除く。また、ＡとＲ５９は異なる基である。）
また、本発明は、下記一般式（１’）で表されるカルバゾール骨格を有する化合物を含有することを特徴とする発光素子材料である。
【手続補正４】
【補正対象書類名】明細書
【補正対象項目名】００１１
【補正方法】変更
【補正の内容】
【００１１】
【化２】
2012153725.tif 000061
【手続補正５】
【補正対象書類名】明細書
【補正対象項目名】００１２
【補正方法】変更
【補正の内容】
【００１２】
（Ｒ１〜Ｒ８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ９Ｒ１０および上記一般式（３’）で表される基からなる群より選ばれる。Ｒ９およびＲ１０はアリール基またはヘテロアリール基である。ただし、Ｒ１〜Ｒ８は、そのうちいずれか一つが上記一般式（３’）で表される基であり、一般式（３’）におけるＲ５１〜Ｒ５８のうちいずれかの位置、もしくはＲ５９で表される基の中のいずれかの位置と連結する。なお、Ｒ１〜Ｒ８には、一般式（３’）で表される基である場合を除き、ジベンゾフラン骨格、ジベンゾチオフェン骨格およびカルバゾール骨格は含まれない。また、Ｒ１〜Ｒ１０にはアントラセン骨格およびピレン骨格は含まれない。Ａは、上記一般式（２’）で表される基である。
Ｒ１１〜Ｒ１５はそれぞれ同じでも異なっていてもよく、水素、または置換もしくは無置換のアリール基である。ただし、Ｒ１１〜Ｒ１５の少なくとも２つは置換もしくは無置換のアリール基である。なお、Ｒ１１〜Ｒ１５にはアントラセン骨格およびピレン骨格は含まれない。
Ｒ５１〜Ｒ５８はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ６０Ｒ６１からなる群より選ばれる。Ｒ６０およびＲ６１はアリール基またはヘテロアリール基である。Ｒ５９はアリール基である。ただし、Ｒ５１〜Ｒ５８のいずれか一つの位置、もしくはＲ５９で表される基の中のいずれかの位置は一般式（１’）におけるＲ１〜Ｒ８のうちいずれかの位置と連結する。なお、Ｒ５１〜Ｒ５９には、一般式（１’）におけるＲ１〜Ｒ８のうちいずれかの位置と連結する場合を除き、ジベンゾフラン骨格、ジベンゾチオフェン骨格およびカルバゾール骨格は含まれない。また、Ｒ５１〜Ｒ６１にはアントラセン骨格およびピレン骨格は含まれない。また、ＡとＲ５９は異なる基である。）
また、本発明は、下記一般式（４）で表されるカルバゾール骨格を有する化合物を含有することを特徴とする発光素子材料である。
【手続補正６】
【補正対象書類名】明細書
【補正対象項目名】００１３
【補正方法】変更
【補正の内容】
【００１３】
【化３】
2012153725.tif 000062
【手続補正７】
【補正対象書類名】明細書
【補正対象項目名】００１４
【補正方法】変更
【補正の内容】
【００１４】
（Ｒ１６〜Ｒ２３はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基、−Ｐ（＝Ｏ）Ｒ２４Ｒ２５および上記一般式（５）で表される基からなる群より選ばれる。Ｒ２４およびＲ２５はアリール基またはヘテロアリール基である。ただし、Ｒ１６〜Ｒ２３は、そのうちいずれか一つが上記一般式（５）で表される基であり、一般式（５）におけるＲ６２〜Ｒ７４のうちいずれかの位置と連結する。なお、Ｒ１６〜Ｒ２３には、一般式（５）で表される基である場合を除き、ジベンゾフラン骨格、ジベンゾチオフェン骨格およびカルバゾール骨格は含まれない。また、Ｒ１６〜Ｒ２５にはアントラセン骨格およびピレン骨格は含まれない。
Ｒ６２〜Ｒ７４はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、カルボニル基、カルボキシル基、オキシカルボニル基、カルバモイル基、アミノ基、シリル基および−Ｐ（＝Ｏ）Ｒ７５Ｒ７６からなる群より選ばれる。Ｒ７５およびＲ７６はアリール基またはヘテロアリール基である。ただし、Ｒ６２〜Ｒ７４のうちいずれか１つは一般式（４）におけるＲ１６〜Ｒ２３のうちいずれかの位置と連結する。なお、Ｒ６２〜Ｒ７４には、一般式（４）におけるＲ１６〜Ｒ２３のうちいずれかの位置と連結する場合を除き、ジベンゾフラン骨格、ジベンゾチオフェン骨格およびカルバゾール骨格は含まれない。また、Ｒ６２〜Ｒ７６にはアントラセン骨格およびピレン骨格は含まれない。また、Ｒ７１およびＲ７３がフェニル基で、かつ、Ｒ７０、Ｒ７２およびＲ７４が水素である場合を除く。）
【国際調査報告】
2012153725.tif 000063
2012153725.tif 000064
2012153725.tif 000065
2012153725.tif 000066